(57)【要約】本実施形態は、照明システムおよび方法に関し、特に、表示装置に光を提供するシステムおよび方法に関する。
2020531904.tif 000002
【特許請求の範囲】
【請求項１】
ＬＣＤ表示装置において、
ＬＣＤパネルと、
前記ＬＣＤパネルと相対的に固定して配置されたマイクロ発光ダイオード（マイクロＬＥＤ）バックライトと
を含み、
前記マイクロＬＥＤバックライトは、
反射形成部と、
透明基材と、
少なくとも１つのマイクロＬＥＤ素子と
を含み、
前記少なくとも１つのマイクロＬＥＤ素子は、該少なくとも１つのマイクロＬＥＤ素子から発せられた光が、前記ＬＣＤパネルに到達する前に前記反射形成部から反射されると共に前記透明基材を透過するように、該反射形成部および該透明基材と相対的に配置されたものである装置。
【請求項２】
前記反射形成部に接合されたヒートシンクを
更に含む、請求項１に記載の装置。
【請求項３】
前記透明基材は、第１の透明基材であり、
前記反射形成部は、
（ａ）第２の基材上に形成された量子ドット層、および、前記量子ドット層上に形成された金属層と、
（ｂ）量子ドット強調フィルムと、
（ｃ）１つの表面に金属層が形成された量子ドット強調フィルムと、
（ｄ）金属層と、
（ｅ）前記第１の基材の表面に配置された拡散反射部と、
（ｆ）前記第１の基材の表面に形成された量子ドット層、および、前記量子ドット層上に形成された金属層と
からなる群から選択されたものである、請求項１に記載の装置。
【請求項４】
前記透明基材は、ガラス、および、半透明アルミナからなる群から選択された材料で形成されたものである、請求項１に記載の装置。
【請求項５】
前記少なくとも１つのマイクロＬＥＤは、白色ＬＥＤであり、
前記反射形成部は、
（ａ）金属層と、
（ｂ）前記基材の表面に配置された拡散反射部と、
（ｃ）白色塗料と
からなる群から選択されたものである、請求項１に記載の装置。
【請求項６】
前記基材は、第１の基材であり、
前記少なくとも１つのマイクロＬＥＤは、青色ＬＥＤであり、
前記反射形成部は、
（ａ）第２の基材上に形成された量子ドット層、および、前記量子ドット層上に形成された金属層と、
（ｂ）量子ドット強調フィルムと、
（ｃ）１つの表面に金属層が形成された量子ドット強調フィルムと、
（ｄ）前記第１の基材の表面に形成された量子ドット層、および、前記量子ドット層の上に形成された金属層と
からなる群から選択されたものである、請求項１に記載の装置。
【請求項７】
前記少なくとも１つのマイクロＬＥＤは、赤色ＬＥＤ、緑色ＬＥＤ、および、青色ＬＥＤを含み、
前記反射形成部は、
（ａ）金属層、
（ｂ）前記基材の表面に配置された拡散反射部と、
（ｃ）白色塗料と
からなる群から選択されたものである、請求項１に記載の装置。
【請求項８】
バックライト装置において、
透明基材と、
前記透明基材の第１の面に形成された反射形成部と、
前記透明基材の第２の面に配置された少なくとも１つのマイクロ発光ダイオード（マイクロＬＥＤ）と
を含み、
前記少なくとも１つのマイクロＬＥＤは、該少なくとも１つのマイクロＬＥＤから発せられた光が前記透明基材を透過して、次に、前記反射形成部から反射されて反射光を生じるように向けられ、更に、前記反射光は、前記バックライト装置から出射される光として提供される前に、該透明基材を透過するものである装置。
【請求項９】
前記反射形成部は、金属層を含むものであり、
前記金属層に接合されたヒートシンクを、
更に含む、請求項７に記載の装置。
【請求項１０】
前記少なくとも１つのマイクロＬＥＤは、青色ＬＥＤを含み、
前記反射形成部は、前記青色ＬＥＤから発せられた青色光を色変換して、赤色、緑色および青色成分光を反射するように作用自在の量子ドット層を含むものである、請求項７に記載の装置。
【請求項１１】
前記量子ドット層は、前記透明基材上に配置され、
前記量子ドット層は、金属層によって封止されたものである、請求項１０に記載の装置。
【請求項１２】
前記少なくとも１つのマイクロＬＥＤは、赤色ＬＥＤ、緑色ＬＥＤ、および、青色ＬＥＤを含み、
前記反射形成部は、前記透明基材上に配置された拡散反射部を含むものである、請求項７に記載の装置。
【請求項１３】
前記少なくとも１つのマイクロＬＥＤは、青色ＬＥＤを含み、
前記反射形成部は、前記青色ＬＥＤから発せられた青色光を色変換して、赤色、緑色および青色成分光を反射するように作用自在の量子ドット強調フィルムを含むものである、請求項７に記載の装置。
【請求項１４】
前記透明基材は、半透明アルミナで製作されたものである、請求項７に記載の装置。
【請求項１５】
前記透明基材は、ガラスで製作されたものである、請求項７に記載の装置。
【発明の詳細な説明】
【関連出願の相互参照】
【０００１】
本願は、米国特許法第１１９条の下、２０１８年６月２６日出願の米国仮特許出願第６２／６８９、９８０号、および、２０１７年８月２４日出願の米国仮特許出願第６２／５４９、５３１号の優先権の利益を主張し、各仮出願の内容は依拠され、全体として参照により本明細書に組み込まれる。
【技術分野】
【０００２】
本実施形態は、照明システムおよび方法に関し、特に、表示装置に光を提供するシステムおよび方法に関する。
【背景技術】
【０００３】
いくつかの場合において、バックライトは、青色発光ダイオード（ＬＥＤ）アレイを有するプリント回路基板（ＰＣＢ）と液晶表示（ＬＣＤ）パネルの間に配置された量子ドット強調フィルム（ＱＤＥＦ）を用いて構成される。ＬＥＤからの光を広げるのに、ＬＥＤアレイとＱＤＥＦが互いに実質的に離間することが必要である。離間を必要とすることで、薄い表示装置の製作が制限されてしまう。
【発明の概要】
【発明が解決しようとする課題】
【０００４】
したがって、少なくとも上記理由から、従来の技術より進んだ表示装置用照明システムおよび方法が必要である。
【課題を解決するための手段】
【０００５】
本実施形態は、照明システムおよび方法に関し、特に、表示装置に光を提供するシステムおよび方法に関する。
【０００６】
本概要は、本発明のいくつかの実施形態を概説するにすぎない。「一実施形態において」、「一実施形態によれば」、「様々な実施形態において」、「１つ以上の実施形態において」、「特定の実施形態において」などの語句は、概して、それらの語句に続いて記載される特徴物、構造または特徴が、少なくとも１つの実施形態に含まれ、更に、１つより多くの実施形態に含まれうることを意味する。重要なことは、そのような語句は、必ずしも同じ実施形態のことを称するものではないことである。以下の詳細な記載、添付の請求項、および、添付の図面から、本発明の多くの他の実施形態が、より完全に明らかになるであろう。
【０００７】
本明細書の以下の部分で記載する図面を参照することで、様々な実施形態が更に理解されうる。図面では、類似の参照番号を、いくつかの図面で同様の構成要素を示すのに用いている。いくつかの場合において、参照番号に下付き文字の補助ラベルを付して、多数の同様の構成要素の１つを示している。補助ラベルがある場合に、それを特定せずに参照番号を記載した場合には、そのような多数の同様の構成要素の全てのことを称することを意図する。
【図面の簡単な説明】
【０００８】
【図１ａ】いくつかの実施形態によるゾーン分割部を含むマイクロＬＥＤバックライトを示している。
【図１ｂ】いくつかの実施形態によるバックライトを製造するのに、単独で、または、組み合わせてのいずれかで用いうる様々な処理工程を示している。
【図１ｃ】いくつかの実施形態によるバックライトを製造するのに、単独で、または、組み合わせてのいずれかで用いうる様々な処理工程を示している。
【図１ｄ】いくつかの実施形態によるバックライトを製造するのに、単独で、または、組み合わせてのいずれかで用いうる様々な処理工程を示している。
【図１ｅ】いくつかの実施形態によるバックライトを製造するのに、単独で、または、組み合わせてのいずれかで用いうる様々な処理工程を示している。
【図１ｆ】いくつかの実施形態によるバックライトを製造するのに、単独で、または、組み合わせてのいずれかで用いうる様々な処理工程を示している。
【図１ｇ】いくつかの実施形態によるバックライトを製造するのに、単独で、または、組み合わせてのいずれかで用いうる様々な処理工程を示している。
【図１ｈ】いくつかの実施形態によるバックライトを製造するのに、単独で、または、組み合わせてのいずれかで用いうる様々な処理工程を示している。
【図１ｉ】いくつかの実施形態によるバックライトを製造するのに、単独で、または、組み合わせてのいずれかで用いうる様々な処理工程を示している。
【図１ｊ】図１ａのバックライトを含む表示装置を示している。
【図２ａ】様々な実施形態による基材領域分割部を有さずに形成された他のマイクロＬＥＤバックライトを示している。
【図２ｂ】図２ａのバックライトを含む表示装置を示している。
【図３ａ】様々な実施形態による青色マイクロＬＥＤ、赤色および緑色量子ドット、並びに、体積拡散部を用いた更に他のマイクロＬＥＤバックライトを示している。
【図３ｂ】図３ａのバックライトを含む表示装置を示している。
【図４ａ】１つ以上の実施形態による量子ドット強調フィルム（ＱＤＥＦ）を用いた更に他のマイクロＬＥＤバックライトを示している。
【図４ｂ】図４ａのバックライトを含む表示装置を示している。
【図５ａ】いくつかの実施形態による蛍光体変換白色マイクロＬＥＤを用いた更に他のマイクロＬＥＤバックライトを示している。
【図５ｂ】図５ａのバックライトを含む表示装置を示している。
【図６ａ】様々な他の実施形態による赤色／緑色／青色（ＲＧＢ）マイクロＬＥＤを用いた更に他のマイクロＬＥＤバックライトを示している。
【図６ｂ】図６ａのバックライトを含む表示装置を示している。
【図７ａ】１つ以上の実施形態による下面発光式ＲＧＢマイクロＬＥＤを用いた更に他のマイクロＬＥＤバックライトを示している。
【図７ｂ】図７ａのバックライトを含む表示装置を示している。
【図８ａ】いくつかの他の実施形態による下面発光式青色マイクロＬＥＤを用いた更に他のマイクロＬＥＤバックライトを示している。
【図８ｂ】図８ａのバックライトを含む表示装置を示している。
【図９】様々な実施形態によるバックライト式表示装置の製造方法を示すフローチャートである。
【図１０】いくつかの実施形態によるバックライト式表示装置の他の製造方法を示すフローチャートである。
【図１１】従来のバックライト式表示装置を、いくつかの実施形態による反射バックライト式表示装置と並べて示して、本実施形態を用いることで実現しうる表示装置の厚さの削減を示している。
【発明を実施するための形態】
【０００９】
本実施形態は、照明システムおよび方法に関し、特に、表示装置に光を提供するシステムおよび方法に関する。
【００１０】
様々な実施形態は、ＬＣＤパネルと、ＬＣＤパネルと相対的に固定して配置されたマイクロＬＥＤバックライトとを含むＬＣＤ表示装置を提供する。マイクロＬＥＤバックライトは、反射形成部と、透明基材と、少なくとも１つのマイクロＬＥＤ素子とを含む。マイクロＬＥＤ素子は、少なくとも１つのマイクロＬＥＤ素子から発せられた光が、ＬＣＤパネルに到達する前に反射形成部から反射されると共に透明基材を透過するように、反射形成部および透明基材と相対的に配置される。いくつかの場合において、ヒートシンクが、反射形成部に接合される。
【００１１】
上記実施形態のいくつかの場合において、反射形成部は、限定するものではないが、（ａ）他の基材上に形成された量子ドット層、および、量子ドット層上に形成された金属層、（ｂ）量子ドット強調フィルム、（ｃ）１つの表面に金属層が形成された量子ドット強調フィルム、（ｄ）金属層、（ｅ）基材の表面に配置された拡散反射部、若しくは、（ｆ）基材の表面に形成された量子ドット層、および、量子ドット層上に形成された金属層でありうる。
【００１２】
上記実施形態の１つ以上の場合において、透明基材は、ガラスで形成される。上記実施形態のいくつかの他の場合において、透明基材は、半透明アルミナで形成される。上記実施形態の特定の場合において、マイクロＬＥＤは、白色ＬＥＤである。いくつかのそのような場合において、反射形成部は、限定するものではないが、（ａ）金属層、または、（ｂ）基材の表面に配置された拡散反射部である。他の特定の場合において、マイクロＬＥＤは、青色ＬＥＤである。いくつかのそのような場合において、反射形成部は、限定するものではないが、（ａ）他の基材上に形成された量子ドット層、および、量子ドット層上に形成された金属層、（ｂ）量子ドット強調フィルム、（ｃ）１つの表面に金属層が形成された量子ドット強調フィルム、若しくは、（ｄ）基材の表面に形成された量子ドット層、および、量子ドット層上に形成された金属層である。更に他の特定の場合において、マイクロＬＥＤは、赤色ＬＥＤ、緑色ＬＥＤ、および、青色ＬＥＤを含む。いくつかのそのような場合において、反射形成部は、限定するものではないが、（ａ）金属層、および、（ｂ）第１の基材の表面に配置された拡散反射部である。
【００１３】
他の実施形態は、透明基材、反射形成部、および、少なくとも１つのマイクロＬＥＤを含むバックライト装置を提供する。反射形成部は、透明基材の第１の面に形成されて、マイクロＬＥＤは、透明基材の第２の面に形成される。マイクロＬＥＤは、そこから発せられた光が透明基材を透過して、次に、反射形成部から反射されて反射光を生じるように向けられる。反射光は、バックライト装置から出射される光として提供される前に、透明基材を透過する。いくつかの場合において、反射形成部は、ヒートシンクが接合された金属層を含む。
【００１４】
上記実施形態のマイクロＬＥＤが青色ＬＥＤを含むいくつかの場合において、反射形成部は、青色ＬＥＤから発せられた青色光を色変換して、赤色、緑色および青色成分光を反射するように作用自在の量子ドット層を含む。いくつかのそのような場合において、量子ドット層は、透明基材上に配置されて、量子ドット層は、金属層によって封止される。上記実施形態のマイクロＬＥＤが青色ＬＥＤを含む他の場合において、反射形成部は、ＱＤＥＦを含む。
【００１５】
少なくとも１つのマイクロＬＥＤが、赤色ＬＥＤ、緑色ＬＥＤ、および、青色ＬＥＤを含む上記実施形態の様々な場合において、反射形成部は、透明基材上に配置された拡散反射部、または、透明基材上に配置された金属層を含む。上記実施形態のいくつかの場合において、透明基材は、半透明アルミナで形成される。上記実施形態の他の場合において、透明基材は、ガラスで形成される。
【００１６】
更に他の実施形態は、照明形成部および反射形成部を含むバックライトを提供する。照明形成部は、透明基材、および、透明基材の表面に配置された少なくとも１つのマイクロＬＥＤを含む。マイクロＬＥＤは、そこから発せられた光が透明基材から離れるように向けられる。反射形成部は、反射層を含む。反射形成部は、少なくとも１つのマイクロＬＥＤから発せられた光が反射層から反射光として反射するように、照明形成部と相対的に位置して、反射光は、バックライト装置から出射される光出射として、透明基材を透過する。いくつかの場合において、反射形成部は、ヒートシンクが接合された金属層を含む。
【００１７】
上記実施形態のいくつかの場合において、透明基材は、半透明アルミナである。上記実施形態の他の場合において、透明基材は、ガラスである。上記実施形態の様々な場合において、マイクロＬＥＤが配置された透明基材の面は、透明基材の第１の面であり、照明形成部は、更に、透明基材の第２の面に形成されたガラス体積拡散部を含む。上記実施形態のいくつかの場合において、マイクロＬＥＤは、青色ＬＥＤである。そのようないくつかの場合において、反射層は、青色ＬＥＤから発せられた青色光を色変換して、赤色、緑色および青色成分光を反射するように作用自在の量子ドット強調フィルム、並びに、量子ドット強調フィルム上に成膜された金属層を含む。
【００１８】
上記実施形態の様々な場合において、透明基材は、第１の透明基材であり、反射形成部は、第２の透明基材上に配置された反射層を含み、少なくとも１つのマイクロＬＥＤから発せられた光は、反射層から反射される前に第２の基材を透過する。いくつかのそのようなマイクロＬＥＤが青色ＬＥＤである場合において、反射層は、第２の透明基材上に形成された量子ドット層、および、量子ドット層上に形成された金属層を含む。いくつかの場合において、ゾーン分割部が、第２の透明基材に形成される。ゾーン分割部は、第２の透明基材の第１の面と第２の透明基材の第２の面の間に少なくとも部分的に延伸する先細の壁部を示す。いくつかの特定の場合において、第２の透明基材の先細の側壁部は、金属層で覆われる。他の特定の場合において、第２の透明基材の先細の側壁部は、量子ドット層と金属層の両方で覆われる。
【００１９】
図１ａを参照すると、いくつかの実施形態による様々なゾーンの間にゾーン分割部１４０（１４０ａ、１４０ｂ）を含むマイクロＬＥＤバックライト１００を示している。マイクロＬＥＤバックライト１００は、照明形成部１２１、および、反射形成部１３６を含む。
【００２０】
照明形成部１２１は、透明層１１０上に配置された散乱面１０５を含む。いくつかの実施形態において、透明層１１０は、半透明アルミナで形成される。そのような半透明アルミナは、青色マイクロＬＥＤ１１５（１１５ａ、１１５ｂ、１１５ｃと示した）を各々の電源、および／または、制御部に接続する回路基板として作用する。半透明アルミナは、（ガラスの約１Ｗ／ｍ・Ｋに対し、約４０Ｗ／ｍ・Ｋ程度の）比較的高い熱伝導率も提供する。そのような高い熱伝導率を有する材料を用いることで、青色マイクロＬＥＤ１１５によって生成された熱を、ヒートシンク（不図示）が視野開口部の外側に載置されうる照明形成部１２１の縁部へ横方向に放散する機構を提供する。更に、半透明アルミナの半透明性は、バルク拡散部として作用することによって、反射形成部１３６によって反射されて戻されたＲＧＢ光の均一性を高めるのを助ける。散乱面１０５は、透明層１１０によって生じた拡散を更に高め、そのような散乱面１０５は、透明層１１０の表面の任意の構造物またはパターン、並びに／若しくは、透明層１１０の表面に形成された材料でありうる。
【００２１】
青色マイクロＬＥＤ１１５（つまり、１１５ａ、１１５ｂ、１１５ｃ）は、透明層１１０に導電性トレース（不図示）を用いて接続される。いくつかの場合において、導電性トレースは、青色マイクロＬＥＤ１１５が半田付けされる金属トレースである。様々な場合において、アーチファクト、および、望まないモアレパターンを削減するように、導電性トレースは、直線ではなく、ジグザグまたは杉綾状パターンでありうる。青色マイクロＬＥＤ１１５は、従来から知られた任意の種類の青色発光ダイオードでありうる。本明細書の開示に基づいて、当業者は、異なる実施形態について用いうる様々な青色発光ダイオードが分かるだろう。青色マイクロＬＥＤ１１５は、そこから動作中に発せられた光が透明層１１０から離れるように載置される。いくつかの実施形態において、青色マイクロＬＥＤ１１５は、ｐ型材料とｎ型材料の両方への接触部が各ＬＥＤ素子の同じ側に位置する横向きの素子である。他の実施形態において、青色マイクロＬＥＤ１１５は、ｐ型材料への接触部が素子の一方の側にあり、ｎ型材料への接触部が素子の他方の側にある縦向きの素子である。本明細書の記載では、上記縦向きの素子を用いるものとする。
【００２２】
そのような縦向きの素子を用いる場合には、各マイクロＬＥＤ１１５の側壁部は開放されたままで、各素子の最上部と底部の両方との接触部を形成しうるようにする。各青色マイクロＬＥＤ１１５同士の短絡を防ぐために、平面化層１２０を、各青色マイクロＬＥＤ１１５の最上部を露出したままにしながら青色マイクロＬＥＤ１１５の側面を内包するように、各青色マイクロＬＥＤ１１５の間に形成する。平面化層１２０は、青色マイクロＬＥＤ１１５を囲む層を形成するのに適した任意の非導電性の透明材料で形成される。いくつかの実施形態において、平面化層１２０は、ポリマーで形成される。透明導電層１２５と各青色マイクロＬＥＤ１１５の間で導電接続が確立されるように、透明導電層１２５を、平面化層１２０の上に形成する。したがって、青色マイクロＬＥＤ１１５が、上記縦向きの素子であると仮定すると、各青色マイクロＬＥＤ１１５の片側への電気接触部を、透明層１１０を用いて形成し、各青色マイクロＬＥＤ１１５の他方の側への電気接触部を、透明導電層１２５を用いて形成する。透明導電層１２５は、略透明かつ導電性の任意の材料で形成されうる。いくつかの実施形態において、透明導電層１２５は、酸化インジウムスズ（ＩＴＯ）で形成される。
【００２３】
反射形成部１３６は、基材１３５上に配置された反射層１５１を含む。反射層１５１は、基材１３５上に配置された量子ドット層１５０、および、量子ドット層１５０上に配置された金属層１５５を含む。量子ドット層１５０は、青色マイクロＬＥＤ１１５から発せられた光を反射するように作用する多数の量子ドットを含む。いくつかの場合において、量子ドット層１５０の量子ドットのサイズおよび形状は、青色マイクロＬＥＤ１１５からの青色光線が各量子ドットに当たった時に、各量子ドットが定められた周波数範囲の光を発するように設計される。いくつかの実施形態において、青色マイクロＬＥＤ１１５からの青色光線が量子ドット層１５０の量子ドットに当たると、赤色または緑色光の等方性再発光を生じる。
【００２４】
量子ドット層１５０として特定される色変換要素を製作するには、様々なアプローチを用いうるので、量子ドット層１５０は、異なる実施形態において、異なる構成を示しうる。一例として、（例えば、スプレー成膜、または、スロットダイコーティングによって）大きいシートに亘って、多数の量子ドットをポリマー懸濁液に混合しうる。次に、基材１３５を、反射形成部１３６の曇ったゾーンのサイズに合う大きさの断片へと切断または分離する。そのような曇ったゾーンは、例えば、３８４のゾーンを有する６５インチ（約１６５ｃｍ）の表示部の場合には、５０×６０ｍｍの領域でありうる。本明細書の開示に基づき、当業者であれば、異なる実施形態との関係で用いうる多数の曇ったゾーンのサイズが分かるだろう。
【００２５】
本実施形態に示したように基材を切断する工程は、基材１３５のガラスを面取りする工程を含み、照明形成部１２１に取り付けられた時に基材１３５の各部分の間で三角形状のゾーン分割部１４０を生じる角錐台形状が実現される。青色マイクロＬＥＤからの青色光線が量子ドット層１５０の量子ドットに当たると、それにより生じる再発光は等方性であるが、反射部は、光がＬＣＤパネルに向かうように、望ましい向きに変える。これは、全ての光が、照明形成部１２１を通って戻り、直に漏れ出ることが可能なことを意味する。望ましくないクロストークを生じうる隣接したゾーンへ重大な光の漏れを防ぐために、基材１３５を、上記角錐台形状で形成し、それらの間にゾーン分割部１４０を備えるようにする。再発光して変換部と平行に近い急な角度で進行する光が、角錐台の斜めの角度の側壁部に当たると、その光は、隣接したゾーンへと進行するのではなく、照明形成部１２１に向かって戻るように向けられる。隣接したゾーン間で、いくらかの光の漏れが望ましいことがありうるので、光が透明層１１０を透過する時に光を隣接したゾーン内へと導くようにしうるが、透明層１１０の広すぎる領域に亘る前に、散乱面１０５が取出しを促進する。
【００２６】
図示した場合において、量子ドット層１５０を基材１３５の上に形成した後に、基材１３５を切断している。他の場合において（不図示）、量子ドット層１５０を基材１３５の上に形成する前に、基材１３５を切断する。そのように予め切断することで、量子ドット層１５０を、切断処理によって露出した基材の側壁部まで延伸するようにする機会を提供する（つまり、量子ドット層１５０が、基材１３５を、介在するゾーン分割部１４０から分離する）。基材１３５の切断側壁部まで延伸する量子ドット層１５０を有することは、青色マイクロＬＥＤ１１５からの実質的な青色出射光が基材１３５の側壁部に当たると予想される場合に、望ましことがありうる。
【００２７】
金属層１５５は、反射層としてと、量子ドット層１５０の量子ドットを封止するためとの両方で作用する。金属層１５５は、基材１３５の切断後に形成され、したがって、金属層１５５は、基材１３５の切断側壁部を覆うように延伸する。基材１３５を、量子ドット層１５０の形成後に切断した場合、金属層１５５は、基材１３５の側壁部上に直接成膜される。その代わりに、基材１３５を、量子ドット層１５０の形成前に切断した場合、金属層１５５は、基材１３５の側壁部上に延伸する量子ドット層上に配置される。金属層１５５は、反射性で、かつ、熱を伝達する任意の金属で形成されうる。１つの特定の実施形態において、金属層１５５は、スパッタリングされたアルミニウム層である。量子ドット層１５０の量子ドットを反射に用いて、青色マイクロＬＥＤ１１５から発せられた青色光線を反射して、照明形成部１２１に向かって戻すことを意図するので、金属層１５５の露出した側にアクセス自在である。ヒートシンク（不図示）を金属層１５５に接合して、量子ドットを冷却しうる。この冷却処理により、量子ドットを冷却が可能でない場合より強く励起し、したがって、輝度を高めうる。
【００２８】
上記のように、いくつかの場合において、基材１３５は、ガラスで形成される。本明細書の開示に基づいて、当業者であれば、異なる実施形態について、基材に用いうる様々なガラス組成物が分かるだろう。
【００２９】
ある実施形態において、基材１３５は、例えば、約０．１ｍｍから約２．５ｍｍ、約０．３ｍｍから約２ｍｍ、約０．５ｍｍから約１．５ｍｍ、または、約０．７ｍｍから約１ｍｍの範囲、並びに、それらの全ての範囲および部分範囲を含む約３ｍｍ以下の厚さを有するガラスで形成されうる。基材１３５は、表示装置で用いられる従来から知られた任意の材料を含み、それは、アルミノケイ酸塩、アルカリ‐アルミノケイ酸塩、ホウケイ酸塩、アルカリ‐ホウケイ酸塩、アルミノホウケイ酸塩、アルカリ−アルミノホウケイ酸塩、ソーダライム、または、他の適したガラスを含みうる。ガラスの導光板としての使用に適した市販のガラスは、限定しない例として、例えば、Ｃｏｒｎｉｎｇ  ＩｎｃｏｒｐｏｒａｔｅｄのＥＡＧＬＥ  ＸＧ（登録商標）、Ｌｏｔｕｓ（商標）、Ｗｉｌｌｏｗ（登録商標）、Ｉｒｉｓ（商標）、および、Ｇｏｒｉｌｌａ（登録商標）ガラスを含む。
【００３０】
いくつかの限定するものではないガラス組成物は、約５０モル％から約９０モル％のＳｉＯ２、０モル％から約２０モル％のＡｌ２Ｏ３、０モル％から約２０モル％のＢ２Ｏ３、０モル％から約２０モル％のＰ２Ｏ５、および、０モル％から約２５モル％のＲｘＯを含み、但し、Ｒは、Ｌｉ、Ｎａ、Ｋ、Ｒｂ、Ｃｓの任意の１つ以上であり、ｘは２であるか、または、Ｚｎ、Ｍｇ、Ｃａ、Ｓｒ、または、Ｂａであり、ｘは１である。いくつかの実施形態において、ＲｘＯ‐Ａｌ２Ｏ３＞０であるか、０＜ＲｘＯ‐Ａｌ２Ｏ３＜１５であるか、ｘ＝２、および、Ｒ２Ｏ‐Ａｌ２Ｏ３＜１５であるか、Ｒ２Ｏ‐Ａｌ２Ｏ３＜２であるか、ｘ＝２、および、Ｒ２Ｏ‐Ａｌ２Ｏ３‐ＭｇＯ＞−１５であるか、０＜（ＲｘＯ‐Ａｌ２Ｏ３）＜２５、−１１＜（Ｒ２Ｏ‐Ａｌ２Ｏ３）＜１１、および、−１５＜（Ｒ２Ｏ‐Ａｌ２Ｏ３‐ＭｇＯ）＜１１であるか、並びに／若しくは、−１＜（Ｒ２Ｏ‐Ａｌ２Ｏ３）＜２、および、−６＜（Ｒ２Ｏ‐Ａｌ２Ｏ３‐ＭｇＯ）＜１である。いくつかの実施形態において、ガラスは、各Ｃｏ、Ｎｉ、および、Ｃｒを、１ｐｐｍ未満含む。いくつかの実施形態において、Ｆｅの濃度は、＜約５０ｐｐｍ、＜約２０ｐｐｍ、または、＜約１０ｐｐｍである。他の実施形態において、Ｆｅ＋３０Ｃｒ＋３５Ｎｉ＜約６０ｐｐｍ、Ｆｅ＋３０Ｃｒ＋３５Ｎｉ＜約４０ｐｐｍ、Ｆｅ＋３０Ｃｒ＋３５Ｎｉ＜約２０ｐｐｍ、または、Ｆｅ＋３０Ｃｒ＋３５Ｎｉ＜約１０ｐｐｍである。他の実施形態において、ガラスは、約６０モル％から約８０モル％のＳｉＯ２、約０．１モル％から約１５モル％のＡｌ２Ｏ３、０モル％から約１２モル％のＢ２Ｏ３、約０．１モル％から約１５モル％のＲ２Ｏ、および、約０．１モル％から約１５モル％のＲＯを含み、但し、Ｒは、Ｌｉ、Ｎａ、Ｋ、Ｒｂ、Ｃｓの任意の１つ以上であり、ｘは２であるか、または、Ｚｎ、Ｍｇ、Ｃａ、Ｓｒ、または、Ｂａであり、ｘは１である。
【００３１】
他の実施形態において、ガラス組成物は、約６５．７９モル％から約７８．１７モル％のＳｉＯ２、約２．９４モル％から約１２．１２モル％のＡｌ２Ｏ３、約０モル％から約１１．１６モル％のＢ２Ｏ３、約０モル％から約２．０６モル％のＬｉ２Ｏ、約３．５２モル％から約１３．２５モル％のＮａ２Ｏ、約０モル％から約４．８３モル％のＫ２Ｏ、約０モル％から約３．０１モル％のＺｎＯ、約０モル％から約８．７２モル％のＭｇＯ、約０モル％から約４．２４モル％のＣａＯ、約０モル％から約６．１７モル％のＳｒＯ、約０モル％から約４．３モル％のＢａＯ、および、約０．０７モル％から約０．１１モル％のＳｎＯ２を含みうる。
【００３２】
更なる実施形態において、基材１３５は、０．９５から３．２３のＲｘＯ／Ａｌ２Ｏ３の比を有するガラスを含みうるものであり、但し、Ｒは、Ｌｉ、Ｎａ、Ｋ、Ｒｂ、および、Ｃｓの任意の１つ以上であり、ｘは２である。更なる実施形態において、ガラスは、１．１８から５．６８のＲｘＯ／Ａｌ２Ｏ３の比を含みうるもので、但し、Ｒは、Ｌｉ、Ｎａ、Ｋ、Ｒｂ、および、Ｃｓの任意の１つ以上であり、ｘは２であるか、または、Ｒは、Ｚｎ、Ｍｇ、Ｃａ、Ｓｒ、または、Ｂａであり、ｘは１である。更なる実施形態において、ガラスは、−４．２５から４．０のＲｘＯ‐Ａｌ２Ｏ３‐ＭｇＯを含みうるもので、但し、Ｒは、Ｌｉ、Ｎａ、Ｋ、Ｒｂ、および、Ｃｓの任意の１つ以上であり、ｘは２である。更なる実施形態において、ガラスは、約６６モル％から約７８モル％のＳｉＯ２、約４モル％から約１１モル％のＡｌ２Ｏ３、約４モル％から約１１モル％のＢ２Ｏ３、約０モル％から約２モル％のＬｉ２Ｏ、約４モル％から約１２モル％のＮａ２Ｏ、約０モル％から約２モル％のＫ２Ｏ、約０モル％から約２モル％のＺｎＯ、約０モル％から約５モル％のＭｇＯ、約０モル％から約２モル％のＣａＯ、約０モル％から約５モル％のＳｒＯ、約０モル％から約２モル％のＢａＯ、および、約０モル％から約２モル％のＳｎＯ２を含みうる。
【００３３】
更なる実施形態において、ガラス基材は、約７２モル％から約８０モル％のＳｉＯ２、約３モル％から約７モル％のＡｌ２Ｏ３、約０モル％から約２モル％のＢ２Ｏ３、約０モル％から約２モル％のＬｉ２Ｏ、約６モル％から約１５モル％のＮａ２Ｏ、約０モル％から約２モル％のＫ２Ｏ、約０モル％から約２モル％のＺｎＯ、約２モル％から約１０モル％のＭｇＯ、約０モル％から約２モル％のＣａＯ、約０モル％から約２モル％のＳｒＯ、約０モル％から約２モル％のＢａＯ、および、約０モル％から約２モル％のＳｎＯ２を含むガラス材料を含みうる。ある実施形態において、ガラスは、約６０モル％から約８０モル％のＳｉＯ２、約０モル％から約１５モル％のＡｌ２Ｏ３、約０モル％から約１５モル％のＢ２Ｏ３、および、約２モル％から約５０モル％のＲｘＯを含みうるもので、但し、Ｒは、Ｌｉ、Ｎａ、Ｋ、Ｒｂ、および、Ｃｓの任意の１つ以上であり、ｘは２であるか、または、Ｒは、Ｚｎ、Ｍｇ、Ｃａ、Ｓｒ、または、Ｂａであり、ｘは１であり、更に、Ｆｅ＋３０Ｃｒ＋３５Ｎｉ＜約６０ｐｐｍである。
【００３４】
いくつかの実施形態において、基材１３５は、約−０．００５から約０．０５の範囲、または、約０．００５から約０．０１５の範囲など、０．０５未満（例えば、約−０．００５、−０．００４、−０．００３、−０．００２、−０．００１、０、０．００１、０．００２、０．００３、０．００４、０．００５、０．００６、０．００７、０．００８、０．００９、０．０１０、０．０１１、０．０１２、０．０１３、０．０１４、０．０１５、０．０２、０．０３、０．０４、または、０．０５）の色ずれΔを含みうる。他の実施形態において、ガラス基材は、０．００８未満の色ずれを含みうる。ある実施形態によれば、ガラス基材は、約３ｄＢ／ｍ未満、約２ｄＢ／ｍ未満、約１ｄＢ／ｍ未満、約０．５ｄＢ／ｍ未満、約０．２ｄＢ／ｍ未満、または、更に低い値など、約４ｄＢ／ｍ未満の（例えば、吸収および／または散乱損失による）光減衰α１を有しうるもので、例えば、約４２０〜７５０ｎｍの波長範囲について、約０．２ｄＢ／ｍから約４ｄＢ／ｍの範囲でありうる。
【００３５】
減衰は、光源からの入射光が長さＬの透明基材を透過する光透過率ＴＬ（λ）を測定し、この透過率を光源スペクトルＴ０（λ）によって正規化することによって特定しうる。減衰は、α（λ）＝−１０／Ｌ×ｌｏｇ１０（ＴＬ（λ）／ＴＬ（λ））によって、ｄＢ／ｍの単位で得られ、但し、Ｌは、メートルで表した長さであり、ＴＬ（λ）およびＴＬ（λ）は、放射量の単位で測定される。
【００３６】
基材１３５は、いくつかの実施形態において、例えばイオン交換によって、化学的に強化されたガラスを含みうる。イオン交換処理中に、ガラスシートの表面または表面近くのガラスシート内のイオンは、例えば、塩浴からのそれより大きい金属イオンと交換されうる。より大きいイオンをガラスに取り込むことで、表面に近い領域で圧縮応力を生じることによって、シートが強化されうる。対応する引張応力を、ガラスシートの中心領域内で生じて、圧縮応力と釣り合いうる。
【００３７】
イオン交換は、例えば、ガラスを、溶融塩浴に所定の時間、浸漬することによって行われうる。例示的な塩浴は、限定するものではないが、ＫＮＯ３、ＬｉＮＯ３、ＮａＮＯ３、ＲｂＮＯ３、および、それらの組合せを含みうる。溶融塩浴の温度および処理時間は、様々でありうる。望ましい利用例に応じて、時間および温度を決定するのは、当業者の能力の範囲内である。限定するものではない例として、溶融塩浴の温度は、約４００℃から約５００℃など、約４００℃から約８００℃の範囲であり、所定の時間は、約４時間から約１０時間など、約４から約２４時間でありうるものであるが、他の温度と時間の組合せも企図している。限定するものではない例として、ガラスを、ＫＮＯ３浴に、例えば、約４５０℃で約６時間、浸漬して、表面圧縮応力を与えるＫ付加層を取得しうる。
【００３８】
反射形成部１３６は、光学的に透明な接着剤１３０を基材１３５の表面と透明導電層１２５の間に用いて、照明形成部１２１に取り付けられる。光学的に透明な接着剤１３０は、反射形成部１３６を照明形成部１２１に取り付けて保持可能な任意の接着材料で作られうる。いくつかの実施形態において、光学的に透明な接着剤１３０は、ＵＶ硬化されるアクリル系液体である。
【００３９】
図１ｂ〜１ｉを参照すると、マイクロＬＥＤバックライト１００と同様のバックライトを製造するのに単独または組み合わせて用いうる、いくつかの実施形態による様々な処理工程を示している。図１ｂ〜１ｄの処理を用いて、反射形成部１３６を製造し、図１ｅ〜１ｉの処理を用いて、照明形成部１２１を製造する。
【００４０】
図１ｂを参照すると、介在ゾーン分割部１４０を形成するように切断する前の基材１３５を示す図１６０である。量子ドット層１５０は、基材１３５の表面に、量子ドット層を形成するのに従来から知られた任意の処理を用いて形成される。図１ｃを参照すると、基材１３５のガラス材料は、面取りされて、介在ゾーン分割部１４０で逆角錐形状を生成する。図１ｄを参照すると、金属または他の熱伝導材料を、量子ドット層１５０の残りの部分、および、基材１３５を切断することによって露出した側面に亘って成膜する。
【００４１】
図１ｅを参照すると、透明層１１０が提供されて、導電性トレース（不図示）が、透明層１１０の表面に形成される。図１ｆを参照すると、青色マイクロＬＥＤ１１５は、例えば、導電性トレースに半田付けされることによって、透明層１１０に取り付けられる。図１ｇを参照すると、平面化層１２０が青色マイクロＬＥＤ１１５の間に形成されて、各マイクロＬＥＤ１１５の表面を露出したままにする。図１ｈを参照すると、透明導電層１２５は、平面化層１２０の上に形成される。図１ｉを参照すると、散乱面１０５は、透明層１１０の表面内、および／または、表面に形成される。この時点で、透明な接着剤を用いて、反射形成部１３６を照明形成部１２１に接合して、マイクロＬＥＤバックライト１００を製作する。
【００４２】
図１ｊを参照すると、１つ以上の実施形態によるマイクロＬＥＤバックライト１００を含む表示装置１９０を示している。図示したように、マイクロＬＥＤバックライト１００は、成分である赤色、緑色、および、青色光線１６０（つまり、１６０ａ、１６０ｂ、１６０ｃ、１６０ｄ、１６０ｅ、１６０ｆ、１６０ｇ、１６０ｈ、１６０ｉ、１６０ｊ線で示した光線）を、液晶表示（ＬＣＤ）パネル１８０に向け、各光線は、どの種類の量子ドットが量子ドット層１５０で光を反射したかに応じて、赤色、緑色、または、青色光線の１つを表す。ＬＣＤ表示パネル１８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００４３】
図示したように、マイクロＬＥＤバックライト１００に電力を加えて、青色マイクロＬＥＤ１１５が、（１６５ａ、１６５ｂ、１６５ｃ、１６６ａ、１６６ｂ、１６６ｃ、１６７ａ、１６７ｂ、１６７ｃ線で示した）青色光線を反射形成部１３６に向かって発するようにし、そこで、青色光線は、量子ドット層１５０の量子ドットから反射される。どの種類の量子ドットが量子ドット層１５０で青色光線を反射したかに応じて、赤色または緑色光線１６０を反射するか、若しくは、青色光線が色変換せずに散乱する。赤色、緑色、および、青色の多数の量子ドットを含む量子ドット層１５０から反射する連続した青色光線は、反射されて照明形成部１２１に向かって戻る連続した赤色、緑色、および、青色光線１６０を生じる。赤色、緑色、および、青色光線１６０は、照明形成部１２１の様々な透明層を透過して、ＬＣＤパネル１８０に入射する。透明層１１０および他の層が拡散性を有することにより、青色マイクロＬＥＤ１１５、並びに、赤色、緑色、および、青色光線１６０の伝播路内の他の非透明要素からの陰影を大きく削減して、赤色、緑色、および、青色成分光が、ＬＣＤパネル１８０の表面に亘って、略均一に分布する。次に、ＬＣＤパネル１８０は、従来から知られたように作用して、選択した色の光を、表示部に亘って様々な画素位置で透過させうる。
【００４４】
図２ａを参照すると、様々な実施形態による他のマイクロＬＥＤバックライト２００を示している。図１ａ〜１ｂを参照して記載したマイクロＬＥＤバックライト１００と比べて、マイクロＬＥＤバックライト２００は、ゾーン分割部を含まずに形成される。マイクロＬＥＤバックライト２００は、照明形成部２２１および反射形成部２３６を含む。
【００４５】
照明形成部２２１は、透明層２１０の上に配置された散乱面２０５を含む。いくつかの実施形態において、透明層２１０は、半透明アルミナで形成される。そのような半透明アルミナは、青色マイクロＬＥＤ２１５（２１５ａ、２１５ｂ、２１５ｃと示した）を、各々の電源、および／または、制御部に接続する回路基板として作用する。半透明アルミナは、比較的高い熱伝導率も提供する（ガラスの約１Ｗ／ｍ・Ｋと比べて、約４０Ｗ／ｍ・Ｋ程度）。そのような高い熱伝導率を有する材料を用いることで、青色マイクロＬＥＤ２１５によって生成された熱を、ヒートシンク（不図示）が視野開口部の外側に載置されうる照明形成部２２１の縁部へ横方向に放散する機構を提供する。更に、半透明アルミナの半透明性は、バルク拡散部と作用することによって、反射形成部２３６から反射されて戻されたＲＧＢ光の均一性を高めるのを助ける。散乱面２０５は、透明層２１０によって生じた拡散を更に高め、したがって、散乱面２０５は、透明層２１０の表面の任意の構造物または模様であるか、および／または、透明層２１０の表面に形成された材料でありうる。
【００４６】
青色マイクロＬＥＤ２１５（つまり、２１５ａ、２１５ｂ、２１５ｃ）は、透明層２１０に、導電性トレース（不図示）を用いて接続される。いくつかの場合において、導電性トレースは、青色マイクロＬＥＤ２１５が半田付けされた金属トレースである。様々な場合において、導電性トレースは直線ではなく、むしろ、アーチファクトおよび望まないモアレパターンを削減するようにジグザグ状か杉綾状パターンでありうる。青色マイクロＬＥＤ２１５は、従来から知られた任意の種類の青色発光ダイオードでありうる。本明細書の開示に基づいて、当業者は、異なる実施形態について用いうる様々な青色発光ダイオードが分かるだろう。青色マイクロＬＥＤ２１５は、そこから動作中に発せられた光が透明層２１０から離れるように載置される。いくつかの実施形態において、青色マイクロＬＥＤ２１５は、ｐ型材料とｎ型材料の両方への接触部が各ＬＥＤ素子の同じ側に位置する横向き素子である。他の実施形態において、青色マイクロＬＥＤ２１５は、ｐ型材料への接触部が素子の一方の側にあり、ｎ型材料への接触部が素子の他方の側にある縦向きの素子である。本明細書の記載では、上記縦向きの素子を用いるものとする。
【００４７】
そのような縦向きの素子を用いる場合には、各マイクロＬＥＤ２１５の側壁部は開放されたままで、各素子の最上部と底部の両方との接触部を形成しうるようにする。各青色マイクロＬＥＤ２１５同士の短絡を防ぐために、平面化層２２０を、各青色マイクロＬＥＤ２１５の最上部を露出したままにしながら青色マイクロＬＥＤ２１５の側面を内包するように、各青色マイクロＬＥＤ２１５の間に形成する。平面化層２２０は、青色マイクロＬＥＤ２１５を囲む層を形成するのに適した任意の非導電性の透明材料で形成される。いくつかの実施形態において、平面化層２２０は、ポリマーで形成される。透明導電層２２５と各青色マイクロＬＥＤ２１５の間で導電接続が確立されるように、透明導電層２２５を、平面化層２２０の上に形成する。したがって、青色マイクロＬＥＤ２１５が、上記縦向きの素子であると仮定すると、各青色マイクロＬＥＤ２１５の片側への電気接触部を、透明層２１０を用いて形成し、各青色マイクロＬＥＤ２１５の他方の側への電気接触部を、透明導電層２２５を用いて形成する。透明導電層２２５は、略透明かつ導電性の任意の材料で形成されうる。いくつかの実施形態において、透明導電層２２５は、酸化インジウムスズ（ＩＴＯ）で形成される。
【００４８】
反射形成部２３６は、基材２３５上に配置された反射層２５１を含む。反射層２５１は、基材２３５上に配置された量子ドット層２５０、および、量子ドット層２５０上に配置された金属層２５５を含む。量子ドット層２５０は、青色マイクロＬＥＤ２１５から発せられた光を反射するように作用する多数の量子ドットを含む。いくつかの場合において、量子ドット層２５０の量子ドットのサイズおよび形状は、青色マイクロＬＥＤ２１５からの青色光線が各量子ドットに当たった時に、各量子ドットが定められた周波数範囲の光を発するように設計される。いくつかの実施形態において、青色マイクロＬＥＤ２１５からの青色光線が量子ドット層２５０の量子ドットに当たると、赤色、緑色、または青色光の等方性再発光を生じる。注目すべきことは、量子ドットは、青色光を変換しないことである。むしろ、ＴｉＯ２などの散乱粒子が、量子ドットが浮遊したポリマーに含まれる。入射青色光の一部は、量子ドットによって色変換されずに散乱される。このように、ＲＧＢが生成される。
【００４９】
量子ドット層２５０として特定される色変換要素を製作するには、様々なアプローチを用いうるので、量子ドット層２５０は、異なる実施形態において、異なる構成を示しうる。一例として、（例えば、スプレー成膜、または、スロットダイコーティングによって）大きいシートに亘って、多数の量子ドットをポリマー懸濁液に混合しうる。本実施形態において、基材２３５は、反射形成部２３６の曇ったゾーンのサイズに合う大きさの断片へと切断または分離されず、むしろ、基材２３５は平坦なので、下面を被膜して、曇ったゾーンを生成する。そのような曇ったゾーンは、例えば、３８４のゾーンを有する６５インチ（約１６５ｃｍ）の表示部の場合には、５０×６０ｍｍの領域でありうる。本明細書の開示に基づき、当業者であれば、異なる実施形態との関係で用いうる多数の曇ったゾーンのサイズが分かるだろう。青色マイクロＬＥＤ２１５から発せられた実質的な青色光が基材２３５の側壁部に当たると予想される場合、量子ドット層２５０を、基材層２３５の切断側壁部に延伸させるのが望ましいことがありうる。他の例として、金属層（つまり、層２５５）を量子ドットで被覆して、次に、金属層上の量子ドットをスパッタリングされたガラス、酸化物または他の薄膜を用いて封止することによって、量子ドット層２５０を生じるようにして、色変換要素を形成しうる。次に、量子ドット層２５０と金属層２５５の組合せを、透明な接着剤を用いて、基材２３５に接合しうる。更に他の例として、量子ドットは、最初に、基材２３５の下面に成膜され、次に、それらの量子ドットを、基材２３５の同じく下面に金属をスパッタリングすることによって封止して、量子ドット層２５０と金属層２５５の組合せを生成する。そのような処理は、上記のような接合処理を必要としない。
【００５０】
金属層２５５は、反射性で、かつ、熱の伝達が可能な任意の金属で形成されうる。１つの特定の実施形態において、金属層２５５は、スパッタリングされたアルミニウム層である。量子ドット層２５０の量子ドットを反射に用いて、青色マイクロＬＥＤ２１５から発せられた青色光線を照明形成部２２１に向かって戻るように反射することを意図するので、金属層２５５の露出した側にアクセス自在である。ヒートシンク（不図示）を金属層２５５に接合して、量子ドットを冷却しうる。この冷却処理により、量子ドットを冷却が可能でない場合より強く励起し、したがって、輝度を高めうる。
【００５１】
いくつかの実施形態において、基材２３５はガラスで製作される。本明細書の開示に基づいてにおいて、当業者は、異なる実施形態について基材に用いうる様々なガラス組成物が分かるだろう。そのようなガラス組成物のいくつかの例を、図１ａについて記載した。反射形成部２３６は、光学的に透明な接着剤２３０を基材２３５の表面と透明導電層２２５の間に用いて、照明形成部２２１に取り付けられる。光学的に透明な接着剤２３０は、反射形成部２３６を照明形成部２２１に取り付けて保持可能な任意の接着材料で作られうる。いくつかの実施形態において、光学的に透明な接着剤２３０は、ＵＶ硬化されるアクリル系液体である。
【００５２】
図２ｂを参照すると、１つ以上の実施形態によるマイクロＬＥＤバックライト２００を含む表示装置２９０を示している。図示したように、マイクロＬＥＤバックライト２００は、成分である赤色、緑色、および、青色光線２６０（つまり、２６０ａ、２６０ｂ、２６０ｃ、２６０ｄ、２６０ｅ、２６０ｆ、２６０ｇ、２６０ｈ、２６０ｉ、２６０ｊ線で示した光線）を、液晶表示（ＬＣＤ）パネル２８０に向け、各光線は、どの種類の量子ドットが量子ドット層２５０で光を反射したかに応じて、赤色、緑色、または、青色光線の１つを表す。ＬＣＤ表示パネル２８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００５３】
図示したように、マイクロＬＥＤバックライト２００に電力を加えて、青色マイクロＬＥＤ２１５が、（２６５ａ、２６５ｂ、２６５ｃ、２６６ａ、２６６ｂ、２６６ｃ、２６７ａ、２６７ｂ、２６７ｃ線で示した）青色光線を反射形成部２３６に向かって発するようにし、そこで、青色光線は、量子ドット層２５０の量子ドットから反射される。どの種類の量子ドットが量子ドット層２５０で青色光線を反射したかに応じて、赤色光線、緑色光線、または、青色光線２６０を反射する。赤色、緑色、および、青色の多数の量子ドットを含む量子ドット層２５０から反射する連続した青色光線は、反射して照明形成部２２１に向かって戻る連続した赤色、緑色、および、青色光線２６０を生じる。赤色、緑色、および、青色光線２６０は、照明形成部２２１の様々な透明層を透過して、ＬＣＤパネル２８０に入射する。透明層２１０および他の層が拡散性を有することにより、青色マイクロＬＥＤ２１５、並びに、赤色、緑色、および、青色光線２６０の伝播路内の他の非透明要素からの陰影を大きく削減して、赤色、緑色、および、青色成分光が、ＬＣＤパネル２８０の表面に亘って、略均一に分布する。次に、ＬＣＤパネル２８０は、従来から知られたように作用して、選択した色の光を、表示部に亘って様々な画素位置で透過させうる。
【００５４】
図３ａを参照すると、様々な実施形態による更に他のマイクロＬＥＤバックライト３００を示しており、それは、青色マイクロＬＥＤ３１５、量子ドット層３５０に組み込まれた赤色および緑色量子ドット、並びに、体積拡散部３０５を含む。マイクロＬＥＤバックライト３００は、間隙３２０によって機械的に分離された照明形成部３２１および反射形成部３３６を含む。間隙３２０は、光を透過可能な任意の気体、または、その混合物で充填されうる。
【００５５】
照明形成部３２１は、透明層３１０上に配置された体積拡散部３０５を含む。いくつかの実施形態において、透明層３１０は、半透明アルミナで形成される。他の実施形態において、透明層は、ガラスで形成される。半透明アルミナを用いた場合、半透明アルミナは、青色マイクロＬＥＤ３１５（３１５ａ、３１５ｂ、３１５ｃと示した）を、各々の電源、および／または、制御部に接続する回路基板として作用する。半透明アルミナは、（ガラスの約１Ｗ／ｍ・Ｋに対し、約４０Ｗ／ｍ・Ｋ程度の）比較的高い熱伝導率も提供する。そのような高い熱伝導率を有する材料を用いることで、青色マイクロＬＥＤ３１５によって生成された熱を、ヒートシンク（不図示）が視野開口部の外側に載置されうる照明形成部３２１の縁部へ横方向に放散する機構を提供する。注目すべきことは、半透明アルミナの半透明性は、バルク拡散部として作用することによって、反射形成部３３６によって反射されて戻されたＲＧＢ光の均一性を高めるのを助けるが、本実施形態では、体積拡散部３０５が拡散機能を行うので、そのようなバルク拡散部を必要としないことである。体積拡散部３０５は、そこを透過する光を拡散する任意の半透明材料で形成されうる。いくつかの実施形態において、体積拡散部３０５は、光を散乱する微細包有物を有する、例えば、ＰＭＭＡまたはポリカーボネートなどのポリマーで作られる。いくつかの場合において、包有物は、ジルコニア、アルミナ、および／または、チタンである。本明細書の開示に基づいて、当業者は、異なる実施形態について用いうる様々な体積拡散部および材料が分かるだろう。
【００５６】
青色マイクロＬＥＤ３１５（つまり、３１５ａ、３１５ｂ、３１５ｃ）は、透明層３１０に導電性トレース（不図示）を用いて接続される。いくつかの場合において、導電性トレースは、青色マイクロＬＥＤ３１５が半田付けされる金属トレースである。様々な場合において、アーチファクト、および、望まないモアレパターンを削減するように、導電性トレースは、直線ではなく、ジグザグまたは杉綾状パターンでありうる。青色マイクロＬＥＤ３１５は、従来から知られた任意の種類の青色発光ダイオードでありうる。本明細書の開示に基づいて、当業者は、異なる実施形態について用いうる様々な青色発光ダイオードが分かるだろう。青色マイクロＬＥＤ３１５は、そこから動作中に発せられた光が透明層３１０から離れるように載置される。いくつかの実施形態において、青色マイクロＬＥＤ３１５は、ｐ型材料とｎ型材料の両方への接触部が各ＬＥＤ素子の同じ側に位置する横向き素子である。他の実施形態において、青色マイクロＬＥＤ３１５は、ｐ型材料への接触部が素子の一方の側にあり、ｎ型材料への接触部が素子の他方の側にある縦向きの素子である。いずれの場合も、青色マイクロＬＥＤ３１５のｐ型材料およびｎ型材料の両方へ電気接続される。
【００５７】
反射形成部３３６は、基材３３５上に配置された反射層３５１を含む。反射層３５１は、基材３３５上に配置された量子ドット層３５０、および、量子ドット層３５０上に配置された金属層３５５を含む。量子ドット層３５０は、青色マイクロＬＥＤ３１５から発せられた光を反射するように作用する多数の量子ドットを含む。いくつかの場合において、量子ドット層３５０の量子ドットのサイズおよび形状は、青色マイクロＬＥＤ３１５からの青色光線が各量子ドットに当たった時に、各量子ドットが定められた周波数範囲の光を発するように設計される。いくつかの実施形態において、青色マイクロＬＥＤ３１５からの青色光線が量子ドット層３５０の量子ドットに当たると、赤色、緑色、または青色光の等方性再発光を生じる。
【００５８】
量子ドット層３５０として特定される色変換要素を製作するには、様々なアプローチを用いうるので、量子ドット層３５０は、異なる実施形態において、異なる構成を示しうる。一例として、（例えば、スプレー成膜、または、スロットダイコーティングによって）大きいシートに亘って、多数の量子ドットをポリマー懸濁液に混合しうる。いくつかの場合において、基材３３５の下面を量子ドットで被膜し、次に、量子ドットを、金属を基材３３５の下面に量子ドットを封止するようにスパッタリングすることによって封止して、金属層３５５と量子ドット層３５０の組合せを製作する。量子ドットを封止するのに加えて、金属層３５５は、反射層として作用する。金属層３５５は、反射性で、かつ、熱の伝達が可能な任意の金属で形成されうる。１つの特定の実施形態において、金属層３５５は、スパッタリングされたアルミニウム層である。量子ドット層３５０の量子ドットを反射に用いて、青色マイクロＬＥＤ３１５から発せられた青色光線を照明形成部３２１に向かって戻るように反射することを意図するので、金属層３５５の露出した側にアクセス自在である。ヒートシンク（不図示）を金属層３５５に接合して、量子ドットを冷却しうる。この冷却処理により、量子ドットを冷却が可能でない場合より強く励起し、したがって、輝度を高めうる。
【００５９】
いくつかの実施形態において、基材３３５は、ガラスで製作される。本明細書の開示に基づいて、当業者は、異なる実施形態について基材に用いうる様々なガラス組成物が分かるだろう。そのようなガラス組成物のいくつかの例を、図１ａについて記載した。ここでも、反射形成部３３６は、照明形成部３２１から所定距離で機械的に分離される。このような反射形成部３３６と照明形成部３２１との物理的分離は、構造要素（不図示）を視野開口部の外側になるようにマイクロＬＥＤバックライト３００の縁部の近くで用いることで生成しうる。
【００６０】
図３ｂを参照すると、１つ以上の実施形態によるマイクロＬＥＤバックライト３００を含む表示装置３９０を示している。図示したように、マイクロＬＥＤバックライト３００は、成分である赤色、緑色、および、青色光線３６０（つまり、３６０ａ、３６０ｂ、３６０ｃ、３６０ｄ、３６０ｅ、３６０ｆ、３６０ｇ、３６０ｈ、３６０ｉ、３６０ｊ線で示した光線）を、液晶表示（ＬＣＤ）パネル３８０に向け、各光線は、どの種類の量子ドットが量子ドット層３５０で光を反射したかに応じて、赤色、緑色、または、青色光線の１つを表す。青色マイクロＬＥＤを用いた場合、量子ドット層３５０は、赤色量子ドットと緑色量子ドットの両方、更に、散乱粒子を有しうる。再発光した（または、散乱した）波長は、入射した青色光が何に当たったかに応じうる。ＬＣＤ表示パネル３８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００６１】
図示したように、マイクロＬＥＤバックライト３００に電力を加えて、青色マイクロＬＥＤ３１５が、（３６５ａ、３６５ｂ、３６５ｃ、３６６ａ、３６６ｂ、３６６ｃ、３６７ａ、３６７ｂ、３６７ｃ線で示した）青色光線を反射形成部３３６に向かって発するようにし、そこで、青色光線は、量子ドット層３５０の量子ドットから反射される。どの種類の量子ドットが量子ドット層３５０で青色光線を反射したかに応じて、赤色、緑色、または、青色光線３６０を反射する。赤色、緑色、および、青色の多数の量子ドットを含む量子ドット層３５０から反射する連続した青色光線は、反射して照明形成部３２１に向かって戻る連続した赤色、緑色、および、青色光線３６０を生じる。赤色、緑色、および、青色光線３６０は、照明形成部３２１の様々な透明層を透過して、ＬＣＤパネル３８０に入射する。体積拡散部３０５が拡散性を有することにより、青色マイクロＬＥＤ３１５、並びに、赤色、緑色、および、青色光線３６０の伝播路内の他の非透明要素からの陰影を大きく削減して、赤色、緑色、および、青色成分光が、ＬＣＤパネル３８０の表面に亘って、略均一に分布する。次に、ＬＣＤパネル３８０は、従来から知られたように作用して、選択した色の光を、表示部に亘って様々な画素位置で透過させうる。
【００６２】
図４ａを参照すると、更に他のマイクロＬＥＤバックライト４００を示しおり、図３ａ〜３ｂの上記マイクロＬＥＤバックライト３００と同様であるが、マイクロＬＥＤバックライト４００では、マイクロＬＥＤバックライト３００の量子ドット層３５０および基材３３５の代わりに、量子ドット強調フィルム（ＱＤＥＦ）４３５を用いている。マイクロＬＥＤバックライト４００は、間隙４２０によって機械的に分離された上記照明形成部３２１および反射形成部４３６を含む。間隙４２０は、光を透過可能な任意の気体、または、その混合物で充填されうる。
【００６３】
反射形成部４３６は、ＱＤＥＦ４３５上に配置された金属層４５５を含む。一例として、ＱＤＥＦ４３５は、３Ｍ（商標）から市販されているＱＤＥＦであり、Ｊｏｈｎ  Ｖａｎ  Ｄｅｒｌｏｆｓｅｋらによる「３Ｍ量子ドット強調フィルム（ＱＤＥＦ）」（日付不明）に記載されており、ｈｔｔｐ：／／ｍｕｌｔｉｍｅｄｉａ．３ｍ．ｃｏｍ／ｍｗｓ／ｍｅｄｉａ／９８５３７５Ｏ／３ｍｔｍ−ｑｕａｎｔｕｍ−ｄｏｔ−ｅｎｈａｎｃｅｍｅｎｔ−ｆｉｌｍ−ｑｄｅｆ−ｗｈｉｔｅ−ｐａｐｅｒ．ｐｄｆで入手可能である。上記参考文献は、全ての目的で、全体として参照により本明細書に組み込まれる。上記３Ｍ製品と同様の物性を有する他の材料を用いうることに注目すべきである。
【００６４】
１つの特定の実施形態において、金属層４５５は、スパッタリングされたアルミニウム層である。ＱＤＥＦ４３５を、青色マイクロＬＥＤ３１５から発せられた青色光線を反射して、照明形成部３２１に向かって戻すのに用いるので、金属層４５５の露出した側にアクセス自在である。ヒートシンク（不図示）を金属層４５５に接合して、量子ドットを冷却しうる。この冷却処理により、量子ドットを冷却が可能でない場合より強く励起し、したがって、輝度を高めうる。図３ａについて記載したのと同様に、反射形成部４３６は、照明形成部３２１から所定距離で機械的に分離される。このような反射形成部４３６と照明形成部３２１との物理的分離は、構造要素（不図示）を視野開口部の外側になるようにマイクロＬＥＤバックライト４００の縁部の近くで用いることで生成しうる。
【００６５】
図４ｂを参照すると、１つ以上の実施形態によるマイクロＬＥＤバックライト４００を含む表示装置４９０を示している。図示したように、マイクロＬＥＤバックライト４００は、成分である赤色、緑色、および、青色光線４６０（つまり、４６０ａ、４６０ｂ、４６０ｃ、４６０ｄ、４６０ｅ、４６０ｆ、４６０ｇ、４６０ｈ、４６０ｉ、４６０ｊ線で示した光線）を、液晶表示（ＬＣＤ）パネル４８０に向け、各光線は、どの種類の量子ドットが量子ドット層４５０で光を反射したかに応じて、赤色、緑色、または、青色光線の１つを表す。ＬＣＤ表示パネル４８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００６６】
図示したように、マイクロＬＥＤバックライト４００に電力を加えて、青色マイクロＬＥＤ４１５が、（４６５ａ、４６５ｂ、４６５ｃ、４６６ａ、４６６ｂ、４６６ｃ、４６７ａ、４６７ｂ、４６７ｃ線で示した）青色光線を反射形成部４３６に向かって発するようにし、そこで、青色光線は、量子ドット層４５０の量子ドットから反射される。どの種類の量子ドットが量子ドット層４５０で青色光線を反射したかに応じて、赤色、緑色、または、青色光線４６０を反射する。赤色、緑色、および、青色の多数の量子ドットを含む量子ドット層４５０から反射する連続した青色光線は、反射して照明形成部４２１に向かって戻る連続した赤色、緑色、および、青色光線４６０を生じる。赤色、緑色、および、青色光線４６０は、照明形成部３２１の様々な透明層を透過して、ＬＣＤパネル４８０に入射する。体積拡散部３０５が拡散性を有することにより、青色マイクロＬＥＤ３１５、並びに、赤色、緑色、および、青色光線４６０の伝播路内の他の非透明要素からの陰影を大きく削減して、赤色、緑色、および、青色成分光が、ＬＣＤパネル４８０の表面に亘って、略均一に分布する。次に、ＬＣＤパネル４８０は、従来から知られたように作用して、選択した色の光を、表示部に亘って様々な画素位置で透過させうる。
【００６７】
図５ａを参照すると、他の実施形態による蛍光体変換白色マイクロＬＥＤ５１５（５１５ａ、５１５ｂ、５１５ｃと示した）を用いた更に他のマイクロＬＥＤバックライト５００を示している。マイクロＬＥＤバックライト５００は、照明形成部５２１、および、反射層５５５を含む。反射層は、蛍光体変換白色マイクロＬＥＤ５１５から発せられた光を反射可能な任意の材料で形成されうる。更に、それらの実施形態において、反射層５５５が他の構造的支持部を用いずに自立した層である場合には、反射層５５５を形成する材料は、自立するのに十分強い材料であるべきである。いくつかの実施形態において、反射層５５５は、金属で製作される。１つの特定の実施形態において、反射層５５５は、アルミニウムで作られる。照明形成部５２１と反射層５５５は、間隙５２０によって、機械的に分離される。間隙５２０は、光を透過可能な任意の気体、または、その混合物で充填されうる。
【００６８】
照明形成部５２１は、透明層５１０上に配置された体積拡散部５０５を含む。いくつかの実施形態において、透明層５１０は、半透明アルミナで形成される。他の実施形態において、透明層はガラスで形成される。半透明アルミナを用いた場合、半透明アルミナは、蛍光体変換白色マイクロＬＥＤ５１５を、各々の電源、および／または、制御部に接続する回路基板として作用する。半透明アルミナは、（ガラスの約１Ｗ／ｍ・Ｋに対し、約４０Ｗ／ｍ・Ｋ程度の）比較的高い熱伝導率も提供する。そのような高い熱伝導率を有する材料を用いることで、白色マイクロＬＥＤ５１５によって生成された熱を、ヒートシンク（不図示）が視野開口部の外側に載置されうる照明形成部５２１の縁部へ横方向に放散する機構を提供する。注目すべきことは、半透明アルミナの半透明性は、バルク拡散部として作用することによって、反射形成部５３６によって反射されて戻されたＲＧＢ光の均一性を高めるのを助けるが、本実施形態では、体積拡散部５０５が拡散機能を行うので、そのようなバルク拡散部を必要としないことである。体積拡散部５０５は、そこを透過する光を拡散する任意の半透明材料で形成されうる。いくつかの実施形態において、体積拡散部５０５は、光を散乱する微細包有物を有する、例えば、ＰＭＭＡまたはポリカーボネートなどのポリマーで形成される。いくつかの場合において、包有物は、ジルコニア、アルミナ、および／または、チタンである。本明細書の開示に基づいて、当業者は、異なる実施形態について用いうる様々な体積拡散部および材料が分かるだろう。
【００６９】
蛍光体変換白色マイクロＬＥＤ５１５（つまり、５１５ａ、５１５ｂ、５１５ｃ）は、導電性トレース（不図示）を用いて透明層５１０に接続される。いくつかの場合において、導電性トレースは、蛍光体変換白色マイクロＬＥＤ５１５が半田付けされる金属トレースである。様々な場合において、アーチファクト、および、望まないモアレパターンを削減するように、導電性トレースは、直線ではなく、ジグザグまたは杉綾状パターンでありうる。蛍光体変換白色マイクロＬＥＤ５１５は、従来から知られた任意の種類の白色発光ダイオードでありうる。本明細書の開示に基づいて、当業者は、異なる実施形態について用いうる様々な白色発光ダイオードが分かるだろう。蛍光体変換白色マイクロＬＥＤ５１５は、そこから動作中に発せられた光が透明層５１０から離れるように載置される。いくつかの実施形態において、蛍光体変換白色マイクロＬＥＤ５１５は、ｐ型材料とｎ型材料の両方への接触部が各ＬＥＤ素子の同じ側に位置する横向き素子である。他の実施形態において、白色マイクロＬＥＤ５１５は、ｐ型材料への接触部が素子の一方の側にあり、ｎ型材料への接触部が素子の他方の側にある縦向きの素子である。いずれの場合も、蛍光体変換白色マイクロＬＥＤ５１５のｐ型材料およびｎ型材料の両方へ電気接続される。
【００７０】
図５ａについて記載したのと同様に、反射層５５５は、照明形成部５２１から所定距離で機械的に分離される。このような反射層５５５と照明形成部５２１との物理的分離は、構造要素（不図示）を視野開口部の外側になるようにマイクロＬＥＤバックライト５００の縁部の近くで用いることで生成しうる。
【００７１】
図５ｂを参照すると、１つ以上の実施形態によるマイクロＬＥＤバックライト５００を含む表示装置５９０を示している。図示したように、マイクロＬＥＤバックライト５００は、反射層５５５で反射された白色光線５６０（つまり、５６０ａ、５６０ｂ、５６０ｃ、５６０ｄ、５６０ｅ、５６０ｆ、５６０ｇ、５６０ｈ、５６０ｉ、５６０ｊ線で示した光線）を、液晶表示（ＬＣＤ）パネル５８０に向ける。ＬＣＤ表示パネル５８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００７２】
図示したように、マイクロＬＥＤバックライト５００に電力を加えて、蛍光体変換白色マイクロＬＥＤ５１５が、（５６５ａ、５６５ｂ、５６５ｃ、５６６ａ、５６６ｂ、５６６ｃ、５６７ａ、５６７ｂ、５６７ｃ線で示した）白色光線を反射層５５５に向かって発するようにし、そこで、白色光線は、照明形成部５２１に向かって反射される。白色光線５６０は、照明形成部５２１の様々な透明層を透過して、ＬＣＤパネル５８０に入射する。体積拡散部５０５が拡散性を有することにより、蛍光体変換白色マイクロＬＥＤ５１５、並びに、白色光線５６０の伝播路内の他の非透明要素からの陰影を大きく削減して、光が、ＬＣＤパネル５８０の表面に亘って、略均一に分布する。次に、ＬＣＤパネル５８０は、従来から知られたように作用して、選択した色の光を、表示部に亘って様々な画素位置で透過させうる。
【００７３】
図６ａを参照すると、更に他の実施形態によるＲＧＢマイクロＬＥＤ６１５（６１５ａ、６１５ｂ、６１５ｃと示した）を用いた更に他のマイクロＬＥＤバックライト６００を示している。マイクロＬＥＤバックライト６００は、照明形成部６２１、および、反射層６５５を含む。反射層は、ＲＧＢマイクロＬＥＤ６１５から発せられた光を反射可能な任意の材料で形成されうる。更に、それらの実施形態において、反射層６５５が他の構造的支持部を用いずに自立した層である場合には、反射層６５５を形成する材料は、自立するのに十分強い材料であるべきである。いくつかの実施形態において、反射層６５５は、金属で製作される。１つの特定の実施形態において、反射層６５５は、アルミニウムで作られる。照明形成部６２１と反射層６５５は、間隙６２０によって、機械的に分離される。間隙６２０は、光を透過可能な任意の気体、または、その混合物で充填されうる。
【００７４】
照明形成部６２１は、透明層６１０上に配置された体積拡散部６０５を含む。いくつかの実施形態において、透明層６１０は、半透明アルミナで形成される。他の実施形態において、透明層は、ガラスで形成される。半透明アルミナを用いた場合、半透明アルミナは、ＲＧＢマイクロＬＥＤ６１５を、各々の電源、および／または、制御部に接続する回路基板として作用する。半透明アルミナは、（ガラスの約１Ｗ／ｍ・Ｋに対し、約４０Ｗ／ｍ・Ｋ程度の）比較的高い熱伝導率も提供する。そのような高い熱伝導率を有する材料を用いることで、ＲＧＢマイクロＬＥＤ６１５によって生成された熱を、ヒートシンク（不図示）が視野開口部の外側に載置されうる照明形成部６２１の縁部へ横方向に放散する機構を提供する。注目すべきことは、半透明アルミナの半透明性は、バルク拡散部として作用することによって、反射形成部６３６によって反射されて戻されたＲＧＢ光の均一性を高めるのを助けるが、本実施形態では、体積拡散部６０５が拡散機能を行うので、そのようなバルク拡散部を必要としないことである。体積拡散部６０５は、そこを透過する光を拡散する任意の半透明材料で形成されうる。いくつかの実施形態において、体積拡散部６０５は、光を散乱する微細包有物を有する、例えば、ＰＭＭＡまたはポリカーボネートなどのポリマーで形成される。いくつかの場合において、包有物は、ジルコニア、アルミナ、および／または、チタンである。本明細書の開示に基づいて、当業者は、異なる実施形態について用いうる様々な体積拡散部および材料が分かるだろう。
【００７５】
ＲＧＢマイクロＬＥＤ６１５（つまり、６１５ａ、６１５ｂ、６１５ｃ）は、透明層６１０に導電性トレース（不図示）を用いて接続される。いくつかの場合において、導電性トレースは、ＲＧＢマイクロＬＥＤ６１５が半田付けされる金属トレースである。様々な場合において、アーチファクト、および、望まないモアレパターンを削減するように、導電性トレースは、直線ではなく、ジグザグまたは杉綾状パターンでありうる。ＲＧＢマイクロＬＥＤ６１５は、従来から知られた任意の種類のＲＧＢ発光ダイオードでありうる。本明細書の開示に基づいて、当業者は、異なる実施形態について用いうる様々なＲＧＢ発光ダイオードが分かるだろう。ＲＧＢマイクロＬＥＤ６１５は、そこから動作中に発せられた光が透明層６１０から離れるように載置される。いくつかの実施形態において、ＲＧＢマイクロＬＥＤ６１５は、ｐ型材料とｎ型材料の両方への接触部が各ＬＥＤ素子の同じ側に位置する横向きの素子である。他の実施形態において、ＲＧＢマイクロＬＥＤ６１５は、ｐ型材料への接触部が素子の一方の側にあり、ｎ型材料への接触部が素子の他方の側にある縦向きの素子である。いずれの場合も、ＲＧＢマイクロＬＥＤ６１５のｐ型材料およびｎ型材料の両方へ電気接続される。
【００７６】
図６ａについて記載したのと同様に、反射層６５５は、照明形成部６２１から所定距離で機械的に分離される。このような反射層６５５と照明形成部６２１との物理的分離は、構造要素（不図示）を視野開口部の外側になるようにマイクロＬＥＤバックライト６００の縁部の近くで用いることで生成しうる。
【００７７】
図６ｂを参照すると、１つ以上の実施形態によるマイクロＬＥＤバックライト６００を含む表示装置６９０を示している。図示したように、マイクロＬＥＤバックライト６００は、反射層６５５から反射された成分である赤色、緑色、および、青色光線６６０（つまり、６６０ａ、６６０ｂ、６６０ｃ、６６０ｄ、６６０ｅ、６６０ｆ、６６０ｇ、６６０ｈ、６６０ｉ、６６０ｊ線で示した光線）を、液晶表示（ＬＣＤ）パネル６８０に向ける。ＬＣＤ表示パネル６８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００７８】
図示したように、マイクロＬＥＤバックライト６００に電力を加えて、ＲＧＢマイクロＬＥＤ６１５が、（６６５ａ、６６５ｂ、６６５ｃ、６６６ａ、６６６ｂ、６６６ｃ、６６７ａ、６６７ｂ、６６７ｃ線で示した）赤色、緑色、または、青色光線を反射層６５５に向かって発するようにし、そこで、成分である赤色、緑色、または、青色光線が反射されて照明形成部６２１に向かって戻される。成分である赤色、緑色、および、青色光線６６０は、照明形成部６２１の様々な透明層を透過して、ＬＣＤパネル６８０に入射する。体積拡散部６０５が拡散性を有することにより、ＲＧＢマイクロＬＥＤ６１５、並びに、赤色、緑色、または青色光線６６０の伝播路内の他の非透明要素からの陰影を大きく削減して、光が、ＬＣＤパネル６８０の表面に亘って、略均一に分布する。次に、ＬＣＤパネル６８０は、従来から知られたように作用して、選択した色の光を、表示部に亘って様々な画素位置で透過させうる。
【００７９】
図７ａを参照すると、様々な実施形態による下面発光式ＲＧＢマイクロＬＥＤ７１５（７１５ａ、７１５ｂ、７１５ｃと示した）を用いた他のマイクロＬＥＤバックライト７００を示している。マイクロＬＥＤバックライト７００は透明基材７２０を含む。いくつかの実施形態において、透明基材７２０は、ガラス、半透明アルミナ、または、いくつかの他の透明材料で形成される。
【００８０】
ＲＧＢマイクロＬＥＤ７１５（つまり、７１５ａ、７１５ｂ、７１５ｃ）は、透明層７１０に導電性トレース（不図示）を用いて接続される。いくつかの場合において、導電性トレースは、ＲＧＢマイクロＬＥＤ７１５が半田付けされる金属トレースである。様々な場合において、アーチファクト、および、望まないモアレパターンを削減するように、導電性トレースは、直線ではなく、ジグザグまたは杉綾状パターンでありうる。ＲＧＢマイクロＬＥＤ７１５は、従来から知られた任意の種類の赤色、緑色、または、青色発光ダイオードでありうる。本明細書の開示に基づいて、当業者は、異なる実施形態について用いうる様々なＲＧＢ発光ダイオードが分かるだろう。ＲＧＢマイクロＬＥＤ７１５は、そこから動作中に発せられた光が、透明基材７２０の反対側の面に形成された拡散反射部７５５に向けられるように載置される。いくつかの実施形態において、ＲＧＢマイクロＬＥＤ７１５は、ｐ型材料とｎ型材料の両方への接触部が各ＬＥＤ素子の同じ側に位置する横向きの素子である。他の実施形態において、ＲＧＢマイクロＬＥＤ７１５は、ｐ型材料への接触部が素子の一方の側にあり、ｎ型材料への接触部が素子の他方の側にある縦向きの素子である。
【００８１】
半透明アルミナの透明基材７２０を用いることは、その導電性が、ＲＧＢマイクロＬＥＤ７１５（７１５ａ、７１５ｂ、７１５ｃと示した）を電源、および／または、制御部に接続する回路基板として作用することを可能にするので、いくつかの利点を提供する。半透明アルミナは、（ガラスの約１Ｗ／ｍ・Ｋに対し、約４０Ｗ／ｍ・Ｋ程度の）比較的高い熱伝導率も提供する。そのような高い熱伝導率を有する材料を用いることで、ＲＧＢマイクロＬＥＤ７１５によって生成された熱を、ヒートシンク（不図示）が視野開口部の外側に載置されうるマイクロＬＥＤバックライト７００の縁部へ横方向に放散する機構を提供する。更に、半透明アルミナの半透明性は、拡散反射部７５５によって反射されて戻されたＲＧＢ光の均一性を高めるのを助ける。拡散反射部７５５は、ＲＧＢマイクロＬＥＤ７１５によって発せられた光を反射して、透明基材７２０を通って戻しうる任意の材料で形成されうる。１つの特定の実施形態において、拡散反射部７５５は、粗い基材上にスパッタリングされたアルミニウムで作られる。
【００８２】
図７ｂを参照すると、１つ以上の実施形態によるマイクロＬＥＤバックライト７００を含む表示装置７９０を示している。図示したように、マイクロＬＥＤバックライト７００は、反射層７５５によって反射された成分である赤色、緑色、および、青色光線７６０（つまり、７６０ａ、７６０ｂ、７６０ｃ、７６０ｄ、７６０ｅ、７６０ｆ、７６０ｇ、７６０ｈ、７６０ｉ、７６０ｊ線で示した光線）を、液晶表示（ＬＣＤ）パネル７８０に向ける。ＬＣＤ表示パネル７８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００８３】
図示したように、マイクロＬＥＤバックライト７００に電力を加えて、ＲＧＢマイクロＬＥＤ７１５が、（７６５ａ、７６５ｂ、７６５ｃ、７６６ａ、７６６ｂ、７６６ｃ、７６７ａ、７６７ｂ、７６７ｃ線で示した）成分である赤色、緑色、および、青色光線を拡散反射部７５５に向かって発するようにする。これにより、連続した赤色、緑色、および、青色光線７６０が、半透明基材７２０を通って、ＬＣＤパネル７８０に向かって反射される。次に、ＬＣＤパネル７８０は、従来から知られたように作用して、選択した色の光を、表示部に亘って様々な画素位置で透過させうる。
【００８４】
図８ａを参照すると、様々な実施形態による下面発光式青色マイクロＬＥＤ８１５（８１５ａ、８１５ｂ、８１５ｃと示した）を用いた他のマイクロＬＥＤバックライト８００を示している。マイクロＬＥＤバックライト８００は、透明基材８２０を含む。いくつかの実施形態において、透明基材８２０は、ガラス、半透明アルミナ、または、いくつかの他の透明材料で形成される。反射形成部８３６は、透明基材の一方の面に形成されて、量子ドット層８５０および金属層８５５を含む。
【００８５】
青色マイクロＬＥＤ８１５（つまり、８１５ａ、８１５ｂ、８１５ｃ）は、透明層８１０に導電性トレース（不図示）を用いて接続される。いくつかの場合において、導電性トレースは、青色マイクロＬＥＤ８１５が半田付けされる金属トレースである。様々な場合において、アーチファクト、および、望まないモアレパターンを削減するように、導電性トレースは、直線ではなく、ジグザグまたは杉綾状パターンでありうる。青色マイクロＬＥＤ８１５は、従来から知られた任意の種類の青色発光ダイオードでありうる。本明細書の開示に基づいて、当業者は、異なる実施形態について用いうる様々な青色発光ダイオードが分かるだろう。青色マイクロＬＥＤ８１５は、そこから動作中に発せられた光が、透明基材８２０の反対側の表面に配置された反射形成部８３６に向けられるように載置される。いくつかの実施形態において、青色マイクロＬＥＤ８１５は、ｐ型材料とｎ型材料の両方への接触部が各ＬＥＤ素子の同じ側に位置する横向きの素子である。他の実施形態において、青色マイクロＬＥＤ８１５は、ｐ型材料への接触部が素子の一方の側にあり、ｎ型材料への接触部が素子の他方の側にある縦向きの素子である。
【００８６】
半透明アルミナの透明基材８２０を用いることは、その導電性が、青色マイクロＬＥＤ８１５（８１５ａ、８１５ｂ、８１５ｃと示した）を電源、および／または、制御部に接続する回路基板として作用することを可能にするので、いくつかの利点を提供する。半透明アルミナは、（ガラスの約１Ｗ／ｍ・Ｋに対し、約４０Ｗ／ｍ・Ｋ程度の）比較的高い熱伝導率も提供する。そのような高い熱伝導率を有する材料を用いることで、青色マイクロＬＥＤ８１５によって生成された熱を、ヒートシンク（不図示）が視野開口部の外側に載置されうるマイクロＬＥＤバックライト８００の縁部へ横方向に放散する機構を提供する。更に、半透明アルミナの半透明性は、量子ドット層８５０に含まれる量子ドットによって反射されて戻されたＲＧＢ光の均一性を高めるのを助ける。
【００８７】
量子ドット層８５０は、青色マイクロＬＥＤ３１５から発せられた光を反射するように作用する多数の量子ドットを含む。いくつかの場合において、量子ドット層８５０の量子ドットのサイズおよび形状は、青色マイクロＬＥＤ８１５からの青色光線が各量子ドットに当たった時に、各量子ドットが定められた周波数範囲の光を発するように設計される。いくつかの実施形態において、青色マイクロＬＥＤ８１５からの青色光線が量子ドット層８５０の量子ドットに当たると、赤色、緑色、または青色光の等方性再発光を生じる。量子ドット層８５０として特定される色変換要素を製作するには、様々なアプローチを用いうるので、量子ドット層８５０は、異なる実施形態において、異なる構成を示しうる。一例として、（例えば、スプレー成膜、または、スロットダイコーティングによって）大きいシートに亘って、多数の量子ドットをポリマー懸濁液に混合しうる。
【００８８】
金属層８５５は、反射層としてと、量子ドット層８５０の量子ドットを封止するためとの両方で作用する。金属層８５５は、基材８２０を切断した後に形成され、したがって、金属層８５５は基材８２０の切断側壁部を覆うように延伸する。金属層８５５は、反射性で、かつ、熱の伝達が可能な任意の金属で形成されうる。１つの特定の実施形態において、金属層８５５は、スパッタリングされたアルミニウム層である。量子ドット層８５０の量子ドットを反射に用いて、青色マイクロＬＥＤ８１５から発せられた青色光線を反射して、透明層８２０を通って戻すことを意図するので、金属層８５５の露出した側にアクセス自在である。ヒートシンク８９５を金属層８５５に接合して、量子ドットを冷却しうる。この冷却処理により、量子ドットを冷却が可能でない場合より強く励起し、したがって、輝度を高めうる。
【００８９】
図８ｂを参照すると、１つ以上の実施形態によるマイクロＬＥＤバックライト８００を含む表示装置８９０を示している。図示したように、マイクロＬＥＤバックライト８００は、反射形成部８３６から反射された成分である赤色、緑色、および、青色光線８６０（つまり、８６０ａ、８６０ｂ、８６０ｃ、８６０ｄ、８６０ｅ、８６０ｆ、８６０ｇ、８６０ｈ、８６０ｉ、８６０ｊ線で示した光線）を、液晶表示（ＬＣＤ）パネル８８０に向ける。ＬＣＤ表示パネル８８０は、各画素位置で受光した光を選択的に透過制御、および／または、カラーフィルタリング可能な従来から知られた任意の装置でありうる。本明細書の開示に基づいて、当業者は、異なる実施形態について用いうる様々なＬＣＤパネルが分かるだろう。
【００９０】
図示したように、マイクロＬＥＤバックライト８００に電力を加えて、青色マイクロＬＥＤ８１５が、（８６５ａ、８６５ｂ、８６５ｃ、８６６ａ、８６６ｂ、８６６ｃ、８６７ａ、８６７ｂ、８６７ｃ線で示した）成分である青色光線を反射形成部８３６に向かって発するようにし、そこで、青色光線は、量子ドット層８５０の量子ドットから反射される。どの種類の量子ドットが量子ドット層８５０で青色光線を反射したかに応じて、赤色、緑色、または、青色光線８６０を反射する。赤色、緑色、および、青色の多数の量子ドットを含む量子ドット層８５０から反射する連続した青色光線は、反射して透明基材８２０を通って戻り、ＬＣＤパネル８８０に入射する連続した赤色、緑色、および、青色光線４６０を生じる。次に、ＬＣＤパネル８８０は、従来から知られたように作用して、選択した色の光を、表示部に亘って様々な画素位置で透過させうる。
【００９１】
図９を参照すると、様々な実施形態によるバックライト式表示装置の製造方法のフローチャート９００を示している。フローチャート９００にしたがって、第１の面および第２の面を有する基材を用意する（ブロック９０５）。基材は、例えば、ガラスまたは半透明アルミナなどの透明材料で形成される。
【００９２】
反射材料を、基材上に形成する（ブロック９１０）。いくつかの実施形態において、反射材料は、例えば、ポリマー中に量子ドットを含む懸濁液で製作された量子ドット層などの色変換部を含む。そのような場合に、量子ドット層の形成工程は、懸濁液を基材の表面にスプレー成膜、または、スロットダイコーティングする工程を含む。他の実施形態において、反射材料は、基材に接合されたＱＤＥＦである。更に他の実施形態において、反射材料は、例えば、基材の表面にスパッタリングされうる金属である。本明細書の開示に基づいて、当業者は、反射層を形成するのに基材の表面に塗布しうる様々な材料が分かるだろう。いくつかの場合において、反射材料は、例えば、量子ドット層と金属層の組合せ、または、ＱＤＥＦと金属層の組合せを含む材料層の組合せである。
【００９３】
導電材料を、基材の反対側の面の一部に形成する（ブロック９１５）。この導電材料は、マイクロＬＥＤを基材に接合する位置を提供する。いくつかの実施形態において、導電材料は、成膜およびリソグラフィ処理を用いて基材上に形成された金属である。多数のマイクロＬＥＤを、上記導電材料が存在する位置で基材に接合して、導電材料の一部がマイクロＬＥＤへの接触部として作用するようにする（ブロック９２０）。マイクロＬＥＤを、マイクロＬＥＤから発せられた光が基材を通って基材の反対側の面の反射材料に向かうような向きで、基材に接合する。この時点で、照明形成部または光源が製作された。反射材料から反射された光が基材を通ってＬＣＤパネルに入射するように、この照明形成部または光源をＬＣＤパネルと相対的に組み立てる（ブロック９２５）。不図示であるが、いくつかの場合において、ヒートシンクを、結果的に得られる表示装置の開口部の外側で、反射層、および／または、基材の面に接合しうる。
【００９４】
図１０を参照すると、いくつかの実施形態によるバックライト式表示装置の他の製造方法のフローチャート１０００を示している。フローチャート１０００にしたがって、第１の面および第２の面を有する基材を用意する（ブロック１００５）。基材は、例えば、ガラスまたは半透明アルミナなどの透明材料で形成される。
【００９５】
光拡散部を、基材の一方の面に形成して（ブロック１０１０）、導電材料を、基材の反対側の面に形成する（ブロック１０１５）。この導電材料は、マイクロＬＥＤを基材に接合しうる位置を提供する。いくつかの実施形態において、導電材料は、成膜およびリソグラフィ処理を用いて基材上に形成された金属である。多数のマイクロＬＥＤを、上記導電材料が存在する位置で基材に接合して、導電材料の一部がマイクロＬＥＤへの接触部として作用するようにする（ブロック１０２０）。マイクロＬＥＤを、マイクロＬＥＤから発せられた光が基材から離れるような向きで、基材に接合する。
【００９６】
更に、反射層を提供する（ブロック１０４０）。反射層は、例えば、金属などの反射材料で製作された基材でありうる。その代わりに、反射層は、反射色変換部および／または金属層が接合されたガラス基材でありうる。上記色変換部は、例えば、量子ドット層またはＱＤＥＦである。本明細書の開示に基づいて、当業者は、異なる実施形態について用いうる様々な反射層が分かるだろう。
【００９７】
基材上のマイクロＬＥＤが、光を反射層に向かって発するように、（マイクロＬＥＤを含む）基材を反射層と相対的に組み立てる（ブロック１０５０）。この組立て処理は、例えば、基材を反射層に接合する工程を含みうる。他の例として、上記組立て処理は、構造要素を、結果的に得られる照明形成部の開口部の外側に取り付ける工程を含みうる。本明細書の開示に基づいて、当業者は、基材を反射層と相対的に組み立てる様々な方法が分かるだろう。この時点で、照明形成部または光源が製作された。反射材料から反射された光が基材を通って戻りＬＣＤパネルに入射するように、この照明形成部または光源を、ＬＣＤパネルと相対的に組み立てる（ブロック１０５０）。不図示であるが、いくつかの場合において、ヒートシンクを、結果的に得られるた表示装置の開口部の外側で、反射層、および／または、基材の面に接合しうる。
【００９８】
図１１を参照すると、本実施形態を用いることで実現しうる表示装置の厚さの削減を示すために、従来のバックライト式表示装置１１０１を、いくつかの実施形態による反射バックライト式表示装置１１００と共に示している。示したような表示装置の厚さの削減は、本明細書に記載の任意の表示装置の実施形態で適用されることに留意すべきである。
【００９９】
図示したように、従来のバックライト式表示装置１１０１は、マイクロＬＥＤ１１１６が取り付けられたバックライト基材１１２１、および、ＬＣＤパネル１１８１を含む。マイクロＬＥＤ１１１６から角度１１３０で発せられた光（１１０６ａ、１１０６ｂ）の拡散幅（Ｗと示した）を実現するには、ＬＣＤパネル１１８１を、マイクロＬＥＤ１１１６が取り付けられたバックライト基材１１２１の表面から距離（Ｄ３と示した）離して配置しなくてはならない。これにより、表示装置の全厚さＤ１となる。
【０１００】
反射バックライト式表示装置１１００は、マイクロＬＥＤ１１１５が取り付けられたバックライト基材１１２０、および、ＬＣＤパネル１１８０を含む。光がバックライト基材を通って、バックライト基材１１２０の反対側の面上の反射層１１５０に向けて発せられるように、マイクロＬＥＤを向ける。そのような向きの場合、マイクロＬＥＤ１１１５から角度１１３０で発せられた光（１１０５ａ、１１０５ｂ）は、基材１１２０を通って、反射層１１５０から、光１１１０ａ、１１１０ｂとして反射される。従来のバックライト式表示装置１１０１と同じ拡散幅（Ｗと示した）を、反射層１１２０から再発光した光（１１１０ａ、１１１０ｂ）について実現するには、ＬＣＤパネル１１８０を、マイクロＬＥＤ１１１６が取り付けられたバックライト基材１１２０の表面から距離（Ｄ４と示した）離して位置させなくてはならないだけである。注目すべきことに、Ｄ４は、Ｄ３より、かなり短い。これにより、表示部の全厚さがＤ２になり、同様に、それは、Ｄ１より、かなり短い。したがって、本明細書に開示の実施形態を用いて実現される多数の利点の１つは、より薄いＬＣＤ表示装置を製造できることである。
【０１０１】
結論として、本発明は、照明を提供する新しいシステム、装置、方法、および、配置を含む。本発明の１つ以上の実施形態を詳細に記載したが、当業者には、本発明の精神を逸脱することなく、様々な代替例、変更例、および、等価物が明らかだろう。例えば、反射層は、金属を用いると記載されることが多いが、限定するものではないが、白色塗料を含む他の材料を用いて実現しうる。したがって、ここまでの記載は、添付の請求項によって画定される本発明の範囲を限定するものとして捉えられるべきではない。
【０１０２】
以下、本発明の好ましい実施形態を項分け記載する。
【０１０３】
実施形態１
ＬＣＤ表示装置において、
ＬＣＤパネルと、
前記ＬＣＤパネルと相対的に固定して配置されたマイクロ発光ダイオード（マイクロＬＥＤ）バックライトと
を含み、
前記マイクロＬＥＤバックライトは、
反射形成部と、
透明基材と、
少なくとも１つのマイクロＬＥＤ素子と
を含み、
前記少なくとも１つのマイクロＬＥＤ素子は、該少なくとも１つのマイクロＬＥＤ素子から発せられた光が、前記ＬＣＤパネルに到達する前に前記反射形成部から反射されると共に前記透明基材を透過するように、該反射形成部および該透明基材と相対的に配置されたものである装置。
【０１０４】
実施形態２
前記反射形成部に接合されたヒートシンクを
更に含む、実施形態１に記載の装置。
【０１０５】
実施形態３
前記透明基材は、第１の透明基材であり、
前記反射形成部は、
（ａ）第２の基材上に形成された量子ドット層、および、前記量子ドット層上に形成された金属層と、
（ｂ）量子ドット強調フィルムと、
（ｃ）１つの表面に金属層が形成された量子ドット強調フィルムと、
（ｄ）金属層と、
（ｅ）前記第１の基材の表面に配置された拡散反射部と、
（ｆ）前記第１の基材の表面に形成された量子ドット層、および、前記量子ドット層上に形成された金属層と
からなる群から選択されたものである、実施形態１に記載の装置。
【０１０６】
実施形態４
前記透明基材は、ガラス、および、半透明アルミナからなる群から選択された材料で形成されたものである、実施形態１に記載の装置。
【０１０７】
実施形態５
前記少なくとも１つのマイクロＬＥＤは、白色ＬＥＤであり、
前記反射形成部は、
（ａ）金属層と、
（ｂ）前記基材の表面に配置された拡散反射部と、
（ｃ）白色塗料と
からなる群から選択されたものである、実施形態１に記載の装置。
【０１０８】
実施形態６
前記基材は、第１の基材であり、
前記少なくとも１つのマイクロＬＥＤは、青色ＬＥＤであり、
前記反射形成部は、
（ａ）第２の基材上に形成された量子ドット層、および、前記量子ドット層上に形成された金属層と、
（ｂ）量子ドット強調フィルムと、
（ｃ）１つの表面に金属層が形成された量子ドット強調フィルムと、
（ｄ）前記第１の基材の表面に形成された量子ドット層、および、前記量子ドット層の上に形成された金属層と
からなる群から選択されたものである、実施形態１に記載の装置。
【０１０９】
実施形態７
前記少なくとも１つのマイクロＬＥＤは、赤色ＬＥＤ、緑色ＬＥＤ、および、青色ＬＥＤを含み、
前記反射形成部は、
（ａ）金属層、
（ｂ）前記基材の表面に配置された拡散反射部と、
（ｃ）白色塗料と
からなる群から選択されたものである、実施形態１に記載の装置。
【０１１０】
実施形態８
バックライト装置において、
透明基材と、
前記透明基材の第１の面に形成された反射形成部と、
前記透明基材の第２の面に配置された少なくとも１つのマイクロ発光ダイオード（マイクロＬＥＤ）と
を含み、
前記少なくとも１つのマイクロＬＥＤは、該少なくとも１つのマイクロＬＥＤから発せられた光が前記透明基材を透過して、次に、前記反射形成部から反射されて反射光を生じるように向けられ、更に、前記反射光は、前記バックライト装置から出射される光として提供される前に、該透明基材を透過するものである装置。
【０１１１】
実施形態９
前記反射形成部は、金属層を含むものであり、
前記金属層に接合されたヒートシンクを、
更に含む、実施形態７に記載の装置。
【０１１２】
実施形態１０
前記少なくとも１つのマイクロＬＥＤは、青色ＬＥＤを含み、
前記反射形成部は、前記青色ＬＥＤから発せられた青色光を色変換して、赤色、緑色および青色成分光を反射するように作用自在の量子ドット層を含むものである、実施形態７に記載の装置。
【０１１３】
実施形態１１
前記量子ドット層は、前記透明基材上に配置され、
前記量子ドット層は、金属層によって封止されたものである、実施形態１０に記載の装置。
【０１１４】
実施形態１２
前記少なくとも１つのマイクロＬＥＤは、赤色ＬＥＤ、緑色ＬＥＤ、および、青色ＬＥＤを含み、
前記反射形成部は、前記透明基材上に配置された拡散反射部を含むものである、実施形態７に記載の装置。
【０１１５】
実施形態１３
前記少なくとも１つのマイクロＬＥＤは、青色ＬＥＤを含み、
前記反射形成部は、前記青色ＬＥＤから発せられた青色光を色変換して、赤色、緑色および青色成分光を反射するように作用自在の量子ドット強調フィルムを含むものである、実施形態７に記載の装置。
【０１１６】
実施形態１４
前記透明基材は、半透明アルミナで製作されたものである、実施形態７に記載の装置。
【０１１７】
実施形態１５
前記透明基材は、ガラスで製作されたものである、実施形態７に記載の装置。
【０１１８】
実施形態１６
バックライト装置において、
照明形成部と、
反射形成部と
を含み、
前記照明形成部は、
透明基材と、
前記透明基材の表面に配置された少なくとも１つのマイクロ発光ダイオード（マイクロＬＥＤ）であって、前記少なくとも１つのマイクロＬＥＤから発せられた光が該透明基材から離れるように向いた該少なくとも１つのマイクロ発光ダイオードと
を含むものであり、
前記反射形成部は、反射層を含み、前記少なくとも１つのマイクロＬＥＤから発せられた前記光が前記反射層から反射光として反射するように、前記照明形成部と相対的に位置して、前記反射光は、前記透明基材を、前記バックライト装置から出射される光として透過するものである装置。
【０１１９】
実施形態１７
前記反射形成部は、金属層を含むものであり、
前記金属層に接合されたヒートシンクを、
更に含む、実施形態１６に記載の装置。
【０１２０】
実施形態１８
前記透明基材は、半透明アルミナである、実施形態１６に記載の装置。
【０１２１】
実施形態１９
前記透明基材は、ガラスである、実施形態１６に記載の装置。
【０１２２】
実施形態２０
前記少なくとも１つのマイクロＬＥＤが配置された前記透明基材の面は、該透明基材の第１の面であり、
前記照明形成部は、前記透明基材の第２の面に形成されたガラス体積拡散部を更に含むものである、実施形態１６に記載の装置。
【０１２３】
実施形態２１
前記少なくとも１つのマイクロＬＥＤは、青色ＬＥＤであり、
前記反射層は、
前記青色ＬＥＤから発せられた青色光を色変換して、赤色、緑色および青色成分光を反射するように作用自在の量子ドット強調フィルムと、
量子ドット強調フィルム上に成膜された金属層と
を含むものである、実施形態１６に記載の装置。
【０１２４】
実施形態２２
前記透明基材は、第１の透明基材であり、
前記反射形成部は、第２の透明基材上に配置された前記反射層を含むものであり、
前記少なくとも１つのマイクロＬＥＤから発せられた光は、前記反射層から反射される前に前記第２の基材を透過するものである、実施形態１６に記載の装置。
【０１２５】
実施形態２３
前記少なくとも１つのマイクロＬＥＤは、青色ＬＥＤであり、
前記反射層は、前記第２の透明基材上に量子ドット層、および、前記量子ドット層上に形成された金属層を含むものである、実施形態２２に記載の装置。
【０１２６】
実施形態２４
ゾーン分割部が前記第２の透明基材に形成され、
前記ゾーン分割部は、前記第２の透明基材の第１の面と該第２の透明基材の第２の面の間に少なくとも部分的に延伸する先細の壁部を示すものである、実施形態２３に記載の装置。
【０１２７】
実施形態２５
前記第２の透明基材の先細の側壁部は、金属層で覆われたものである、実施形態２４に記載の装置。
【０１２８】
実施形態２６
前記第２の透明基材の先細の側壁部は、量子ドット層と金属層の両方で覆われたものである、実施形態２５に記載の装置。
【０１２９】
実施形態２７
前記少なくとも１つのマイクロＬＥＤは、赤色ＬＥＤ、緑色ＬＥＤ、および、青色ＬＥＤを含むものであり、
前記反射層は、
（ａ）金属層と、
（ｂ）拡散反射部と、
（ｃ）白色塗料と
からなる群から選択されたものである、実施形態１６に記載の装置。
【０１３０】
実施形態２８
前記少なくとも１つのマイクロＬＥＤは、白色ＬＥＤであり、
前記反射層は、
（ａ）金属層と、
（ｂ）前記基材の表面に配置された拡散反射部と、
（ｃ）白色塗料と
からなる群から選択されたものである、実施形態１６に記載の装置。
【符号の説明】
【０１３１】
１００、２００、３００、４００、５００、６００、７００、８００  マイクロＬＥＤバックライト
１０５、２０５  散乱面
１１０、２１０、３１０、５１０、６１０、７１０、８１０  透明層
１１５、２１５、３１５、４１５、５１５、６１５、７１５、８１５  マイクロＬＥＤ
１２０、２２０  平面化層
１２１、２２１、３２１、４２１、５２１、６２１  照明形成部
１２５、２２５  透明導電層
１３０、２３０  接着剤
１３５、２３５、３３５  基材
１３６、２３６、３３６、４３６、５３６、６３６、８３６  反射形成部
１４０ａ、１４０ｂ  ゾーン分割部
１５０、２５０、３５０、４５０  量子ドット層
１５１、２５１、３５１、５５５、６５５  反射層
１５５、２５５、３５５、４５５、８５５  金属層
１８０、２８０、３８０、４８０、５８０、６８０、７８０、８８０  ＬＣＤパネル
３０５、５０５、６０５  体積拡散部
３２０、４２０、５２０、６２０  間隙
７５５  拡散反射部
【図１ａ】
2020531904.tif 000003
【図１ｂ】
2020531904.tif 000004
【図１ｃ】
2020531904.tif 000005
【図１ｄ】
2020531904.tif 000006
【図１ｅ】
2020531904.tif 000007
【図１ｆ】
2020531904.tif 000008
【図１ｇ】
2020531904.tif 000009
【図１ｈ】
2020531904.tif 000010
【図１ｉ】
2020531904.tif 000011
【図１ｊ】
2020531904.tif 000012
【図２ａ】
2020531904.tif 000013
【図２ｂ】
2020531904.tif 000014
【図３ａ】
2020531904.tif 000015
【図３ｂ】
2020531904.tif 000016
【図４ａ】
2020531904.tif 000017
【図４ｂ】
2020531904.tif 000018
【図５ａ】
2020531904.tif 000019
【図５ｂ】
2020531904.tif 000020
【図６ａ】
2020531904.tif 000021
【図６ｂ】
2020531904.tif 000022
【図７ａ】
2020531904.tif 000023
【図７ｂ】
2020531904.tif 000024
【図８ａ】
2020531904.tif 000025
【図８ｂ】
2020531904.tif 000026
【図９】
2020531904.tif 000027
【図１０】
2020531904.tif 000028
【図１１】
2020531904.tif 000029
【国際調査報告】
2020531904.tif 000030
2020531904.tif 000031